(57)【要約】【課題】本発明は、改善された特性を有する吸水性ポリマー粒子、即ち、遠心保持容量（ＣＲＣ）が高く、且つ４９．２ｇ／ｃｍ2の荷重下吸収（ＡＵＨＬ）が高い吸水性ポリマー粒子を提供すること、高い遠心保持容量を有し、そのことにより衛生物品における使用に際して良好な液体分布が付与される吸水性ポリマー粒子を提供すること、優れた乾燥性を保持しながら衛生物品中での使用の低減を可能にする吸水性ポリマー粒子を提供することに関する。【解決手段】０．０３〜１５質量％の範囲の残留モノマー含有率を有する吸水性ポリマー粒子を、少なくとも１つの表面後架橋剤で被覆し、且つ、１００〜１８０℃の範囲の温度で熱により表面後架橋することによる、表面後架橋された吸水性ポリマー粒子の製造方法。【選択図】図１
2018135532.tif 000002
【特許請求の範囲】
【請求項１】
表面後架橋された吸水性ポリマー粒子の製造方法であって、
ａ）  酸基を有し且つ少なくとも部分的に中和されていることがある少なくとも１つのエチレン性不飽和モノマー、
ｂ）  随意に１つまたはそれより多くの架橋剤、
ｃ）  少なくとも１つの開始剤、
ｄ）  随意に、ａ）で記載されたモノマーと共重合可能な１つまたはそれより多くのエチレン性不飽和モノマー、
ｅ）  随意に１つまたはそれより多くの水溶性ポリマー、および
ｆ）  水
を含むモノマー溶液を重合することによって吸水性ポリマー粒子を形成する段階、
吸水性ポリマー粒子を少なくとも１つの表面後架橋剤で被覆する段階、および
被覆された吸水性ポリマー粒子を熱により表面後架橋させる段階
を含み、表面後架橋剤で被覆される前の吸水性ポリマー粒子中の残留モノマー含有率が０．０３〜１５質量％の範囲であり、且つ、熱による表面後架橋の間の温度が１００〜１８０℃の範囲である前記方法。
【請求項２】
前記モノマー溶液が少なくとも１つの架橋剤ｂ）を含む、請求項１に記載の方法。
【請求項３】
前記表面後架橋剤が、アルキレンカーボネート、１，３−オキサゾリジン−２−オン、ビス−およびポリ−１，３−オキサゾリジン−２−オン、ビス−およびポリ−１，３−オキサゾリジン、２−オキソテトラヒドロ−１，３−オキサジン、Ｎ−アシル−１，３−オキサゾリジン−２−オン、環式ウレア、二環式アミドアセタール、オキセタンおよびモルホリン−２，３−ジオンから選択される、請求項１または２に記載の方法。
【請求項４】
表面後架橋剤で被覆される前の吸水性ポリマー粒子中の残留モノマー含有率が、０．１〜１０質量％の範囲である、請求項１から３までのいずれか１項に記載の方法。
【請求項５】
前記酸基を有するエチレン性不飽和モノマーが、エチレン性不飽和カルボン酸である、請求項１から４までのいずれか１項に記載の方法。
【請求項６】
前記酸基を有するエチレン性不飽和モノマーが、アクリル酸である、請求項１から５までのいずれか１項に記載の方法。
【請求項７】
熱による表面後架橋前の吸水性ポリマー粒子の湿分含有率が、３〜１０質量％の範囲である、請求項１から６までのいずれか１項に記載の方法。
【請求項８】
表面後架橋剤で被覆される前の吸水性ポリマー粒子中の残留モノマー含有率が、０．２５〜２．５質量％の範囲である、請求項１から７までのいずれか１項に記載の方法。
【請求項９】
前記表面後架橋剤が、エチレンカーボネート、３−メチル−１，３−オキサゾリジン−２−オン、３−メチル−３−オキセタンメタノール、１，３−オキサゾリジン−２−オン、３−（２−ヒドロキシエチル）−１，３−オキサゾリジン−２−オン、１，３−ジオキサン−２−オンまたはそれらの混合物である、請求項１から８までのいずれか１項に記載の方法。
【請求項１０】
熱による表面後架橋の間の温度が、１４０〜１６０℃の範囲である、請求項１から９までのいずれか１項に記載の方法。
【請求項１１】
請求項１から１０までのいずれか１項に記載の方法によって得られる表面後架橋された吸水性ポリマー粒子。
【請求項１２】
前記ポリマー粒子が高荷重下吸収１５〜５０ｇ／ｇを有し、且つ遠心保持容量と高荷重下吸収との合計が６０〜１２０ｇ／ｇである、請求項１１に記載のポリマー粒子。
【請求項１３】
遠心保持容量３５〜７５ｇ／ｇ、高荷重下吸収２０〜５０ｇ／ｇ、抽出可能成分の水準１０質量％未満、および多孔率２０〜４０％を有する、表面後架橋された吸水性ポリマー粒子。
【請求項１４】
前記ポリマー粒子が、４０〜５５ｇ／ｇの遠心保持容量を有する、請求項１１から１３までのいずれか１項に記載のポリマー粒子。
【請求項１５】
前記ポリマー粒子が、２５〜３５ｇ／ｇの高荷重下吸収を有する、請求項１１から１４までのいずれか１項に記載のポリマー粒子。
【請求項１６】
前記ポリマー粒子が、２５〜３０％の多孔率を有する、請求項１１から１５までのいずれか１項に記載のポリマー粒子。
【請求項１７】
液体取り込み量の合計
Ｙ  ＞  −５００  ×  ｌｎ（Ｘ）＋１８８０
を有し、前記式中、Ｙ［ｇ］は液体取り込み量の合計であり、且つＸ［ｇ／ｇ］は遠心保持容量であり、前記遠心保持容量は少なくとも２５ｇ／ｇであり且つ前記液体取り込み量は少なくとも３０ｇである、表面後架橋された吸水性ポリマー粒子。
【請求項１８】
前記ポリマー粒子が、液体取り込み量の合計
Ｙ  ＞  −４８５  ×  ｌｎ（Ｘ）＋１８６５
を有し、前記式中、Ｙ［ｇ］は液体取り込み量の合計であり、且つＸ［ｇ／ｇ］は遠心保持容量である、請求項１７に記載のポリマー粒子。
【請求項１９】
前記ポリマー粒子が、少なくとも４０ｇ／ｇの遠心保持容量を有する、請求項１７または１８に記載のポリマー粒子。
【請求項２０】
前記ポリマー粒子が、少なくとも４５ｇの液体取り込み量の合計を有する、請求項１７から１９までのいずれか１項に記載のポリマー粒子。
【請求項２１】
特有の膨潤時間の変化が０．６未満であり、且つ遠心保持容量が少なくとも３５ｇ／ｇである表面後架橋された吸水性ポリマー粒子であって、前記特有の膨潤時間の変化が
Ｚ  ＜  （τ0.5−τ0.1）／τ0.5
であり、前記式中、Ｚは特有の膨潤時間の変化であり、τ0.1は０．１ｐｓｉ（６．９ｇ／ｃｍ2）の圧力下での特有の膨潤時間であり、且つτ0.5は０．５ｐｓｉ（３５．０ｇ／ｃｍ2）の圧力下での特有の膨潤時間である、前記ポリマー粒子。
【請求項２２】
前記ポリマー粒子が０．４未満の特有の膨潤時間の変化を有する、請求項２１に記載のポリマー粒子。
【請求項２３】
前記ポリマー粒子が、少なくとも４０ｇ／ｇの遠心保持容量を有する、請求項２１または２２に記載のポリマー粒子。
【請求項２４】
前記ポリマー粒子が、０．８０〜０．９５の平均球形度を有する、請求項１１から２３までのいずれか１項に記載のポリマー粒子。
【請求項２５】
前記ポリマー粒子が、０．６〜１ｇ／ｃｍ3のかさ密度を有する、請求項１１から２３までのいずれか１項に記載のポリマー粒子。
【請求項２６】
前記ポリマー粒子が、２００〜５５０μｍの平均粒径を有する、請求項１１から２３までのいずれか１項に記載のポリマー粒子。
【請求項２７】
以下：
（Ａ）  上方の液体浸透層、
（Ｂ）  下方の液体不浸透層、および
（Ｃ）  ５〜９０質量％の繊維状材料、および１０〜９５質量％の請求項１１から２６までのいずれか１項に記載の吸水性ポリマー粒子を含む、層（Ａ）と層（Ｂ）との間の流体吸収コア、
（Ｄ）  ８０〜１００質量％の繊維状材料および０〜２０質量％の請求項１１から２６までのいずれか１項に記載の吸水性ポリマー粒子を含む、（Ａ）と（Ｃ）との間の随意の捕捉・分配層、
（Ｅ）  （Ｃ）の直上および／または直下に配置された随意の薄葉紙層、および
（Ｆ）  他の随意の構成要素
を含む流体吸収物品。
【請求項２８】
請求項１１から２６までのいずれか１項に記載の吸水性ポリマー粒子、および１５質量％未満の繊維状材料および／または接着剤を吸収コア内に含む、流体吸収物品。
【発明の詳細な説明】
【技術分野】
【０００１】
本発明は、０．０３〜１５質量％の範囲の残留モノマー含有率を有する吸水性ポリマー粒子を、少なくとも１つの表面後架橋剤で被覆し、且つ、１００〜１８０℃の範囲の温度で熱により表面後架橋することによる、表面後架橋された吸水性ポリマー粒子の製造方法に関する。
【背景技術】
【０００２】
吸収性ポリマー粒子の製造は、モノグラフ「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｆ．Ｌ．  ＢｕｃｈｈｏｌｚおよびＡ．Ｔ．  Ｇｒａｈａｍ、Ｗｉｌｅｙ−ＶＣＨ、１９９８、７１〜１０３ページに記載されている。
【０００３】
水溶液を吸収する製品である吸水性ポリマー粒子は、おむつ、タンポン、サニタリーナプキンおよび他の衛生物品を製造するために、さらにはガーデニング市場における保水剤として使用されている。吸水性ポリマー粒子は、「超吸収性ポリマー」または「超吸収体」とも称される。
【０００４】
モノマー溶液の液滴を重合することによる吸水性ポリマー粒子の製造は、例えばＥＰ０３４８１８０号Ａ１、ＷＯ９６／４０４２７号Ａ１、ＵＳ５２６９９８０号、ＷＯ２００８／００９５８０号Ａ１、ＷＯ２００８／０５２９７１号Ａ１、ＷＯ２０１１／０２６８７６号Ａ１、およびＷＯ２０１１／１１７２６３号Ａ１内に記載されている。
【０００５】
液滴を取り囲む気相中でのモノマー溶液液滴の重合（「液滴重合（ｄｒｏｐｌｅｔｉｚａｔｉｏｎ  ｐｏｌｙｍｅｒｉｚａｔｉｏｎ）」）は、高い平均球形度（ｍＳＰＨＴ）の丸い吸水性ポリマー粒子をもたらす。平均球形度は、ポリマー粒子の丸さの尺度であり、且つ、例えばＣａｍｓｉｚｅｒ（登録商標）画像分析システム（Ｒｅｔｓｃｈ  Ｔｅｃｈｎｏｌｏｇｙ  ＧｍｂＨ；  Ｈａａｎ；  ドイツ）を用いて測定することができる。
【先行技術文献】
【特許文献】
【０００６】
【特許文献１】ＥＰ０３４８１８０号Ａ１
【特許文献２】ＷＯ９６／４０４２７号Ａ１
【特許文献３】ＵＳ５２６９９８０号
【特許文献４】ＷＯ２００８／００９５８０号Ａ１
【特許文献５】ＷＯ２００８／０５２９７１号Ａ１
【特許文献６】ＷＯ２０１１／０２６８７６号Ａ１
【特許文献７】ＷＯ２０１１／１１７２６３号Ａ１
【非特許文献】
【０００７】
【非特許文献１】Ｆ．Ｌ．  ＢｕｃｈｈｏｌｚおよびＡ．Ｔ．  Ｇｒａｈａｍ、「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｗｉｌｅｙ−ＶＣＨ、１９９８、７１〜１０３ページ
【発明の概要】
【発明が解決しようとする課題】
【０００８】
本発明の課題は、改善された特性を有する吸水性ポリマー粒子、即ち、遠心保持容量（ＣＲＣ）が高く、且つ４９．２ｇ／ｃｍ2の荷重下吸収（ＡＵＨＬ）が高い吸水性ポリマー粒子を提供することであった。
【０００９】
本発明の他の課題は、高い遠心保持容量を有し、そのことにより衛生物品における使用に際して良好な液体分布が付与される吸水性ポリマー粒子を提供することであった。
【００１０】
本発明のさらなる課題は、優れた乾燥性を保持しながら衛生物品中での使用の低減を可能にする吸水性ポリマー粒子を提供することであった。
【課題を解決するための手段】
【００１１】
前記の課題は、モノマー溶液を重合することによって吸水性ポリマー粒子を形成する段階、吸水性ポリマー粒子を少なくとも１つの表面後架橋剤で被覆する段階、および被覆された吸水性ポリマー粒子を熱により表面後架橋する段階を含む吸水性ポリマーの製造方法であって、表面後架橋剤で被覆される前の吸水性ポリマー粒子中の残留モノマー含有率が０．０３〜１５質量％の範囲、且つ、熱による後架橋の間の温度が１００〜１８０℃の範囲である、前記方法によって解決される。
【００１２】
本発明はさらに、モノマー溶液を重合することによって吸水性ポリマー粒子を形成する段階、吸水性ポリマー粒子を少なくとも１つの表面架橋剤で被覆する段階、および被覆された吸水性ポリマー粒子を熱により表面後架橋する段階を含む吸水性ポリマーの製造方法であって、表面後架橋剤で被覆される前の吸水性ポリマー粒子中の残留モノマー含有率が０．１〜１０質量％の範囲であり、表面後架橋剤がアルキレンカーボネートであり、且つ、熱による後架橋の間の温度が１００〜１８０℃の範囲である、前記方法を提供する。
【００１３】
本発明は、熱による表面後架橋前の吸水性ポリマー粒子中の残留モノマーの水準、熱による表面後架橋の温度、および表面後架橋剤自体が形成される表面後架橋された吸水性ポリマー粒子の特性に重要な影響を及ぼすという知見に基づく。
【００１４】
本発明の方法による特定の条件の結果は、高い遠心保持容量（ＣＲＣ）および高い４９．２ｇ／ｃｍ2の荷重下吸収（ＡＵＨＬ）を有する吸水性ポリマー粒子である。これは意外な結果である。遠心保持容量（ＣＲＣ）は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第六版、Ｖｏｌ．３５、８４ページ、図７によって証明されたとおり、熱による表面後架橋の間に著しく低下することが公知である。反応性の低いアルキレンカーボネートが、本発明の条件下で尋常ではない低い温度で反応することはさらに意外である。他の環式表面架橋剤、例えば２−オキサゾリジノンは、非常に似た挙動を示す。モノグラフ「Ｍｏｄｅｒｎ  Ｓｕｐｅｒ−ａｂｓｏｒｂｅｎｔ  Ｐｏｌｙｍｅｒ  Ｔｅｃｈｎｏｌｏｇｙ」、Ｆ．Ｌ．  ＢｕｃｈｈｏｌｚおよびＡＴ．  Ｇｒａｈａｍ、Ｗｉｌｅｙ−ＶＣＨ、１９９８、９８ページによれば、アルキレンカーボネート用に推奨される反応温度は１８０〜２１５℃の範囲である。
【００１５】
高い遠心保持容量（ＣＲＣ）と高い４９．２ｇ／ｃｍ2の荷重下吸収（ＡＵＨＬ）とを有する組み合わせは、ウィッキング吸収試験における液体取り込み量の合計が高い吸水性ポリマー粒子をもたらす。
【００１６】
特定の条件は、さらに、高い遠心保持容量（ＣＲＣ）でのＶＡＵＬ試験における特有の膨潤時間の、圧力依存性が低減した吸水性ポリマー粒子をもたらす。
【００１７】
本発明はさらに、遠心保持容量（ＣＲＣ）３５〜７５ｇ／ｇ、高荷重下吸収（ＡＵＨＬ）２０〜５０ｇ／ｇ、抽出可能（Ｅｘｔｒａｃｔａｂｌｅ）成分の水準１０質量％未満、および多孔率２０〜４０％を有する表面後架橋された吸水性ポリマー粒子を提供する。
【００１８】
本発明はさらに、
Ｙ  ＞  −５００  ×  ｌｎ（Ｘ）＋１８８０
の液体取り込み量の合計を有する表面後架橋された吸水性ポリマー粒子を提供し、前記式中、Ｙ［ｇ］は液体取り込み量の合計であり、且つＸ［ｇ／ｇ］は遠心保持容量であり、前記遠心保持容量は少なくとも２５ｇ／ｇであり且つ前記液体取り込み量は少なくとも３０ｇである。
【００１９】
本発明はさらに、特有の膨潤時間の変化が０．６未満であり、且つ遠心保持容量が少なくとも３５ｇ／ｇである表面後架橋された吸水性ポリマー粒子であって、前記特有の膨潤時間の変化が
Ｚ  ＜  （τ0.5−τ0.1）／τ0.5
である前記表面後架橋された吸水性ポリマー粒子を提供し、前記式中、Ｚは特有の膨潤時間の変化であり、τ0.1は０．１ｐｓｉ（６．９ｇ／ｃｍ2）の圧力下での特有の膨潤時間であり、且つτ0.5は０．５ｐｓｉ（３５．０ｇ／ｃｍ2）の圧力下での特有の膨潤時間である。
【００２０】
本発明はさらに、本発明の吸水性ポリマー粒子を含む流体吸収物品を提供する。
【図面の簡単な説明】
【００２１】
【図１】工程の概要（外部の流動床なし）
【図２】工程の概要（外部の流動床あり）
【図３】Ｔ出口測定の配置
【図４】液滴化器ユニットの配置
【図５】液滴化器ユニット（長手方向の断面）
【図６】液滴化器ユニット（横断面図）
【図７】内部の流動床の底部（上面図）
【図８】内部の流動床の底部の開口部
【図９】内部の流動床のためのレーキ型撹拌機（上面図）
【図１０】内部の流動床のためのレーキ型撹拌機（横断面図）
【図１１】工程の概要（表面後架橋）
【図１２】工程の概要（表面後架橋および被覆）
【図１３】表面後架橋のための接触式乾燥機。
【図１４】荷重下体積吸収の測定のための設定。
【図１５】吸引吸収の測定のための設定。
【図１６】本発明による吸水性ポリマー粒子の液体取り込み量の合計を示すグラフ。
【発明を実施するための形態】
【００２２】
発明の詳細な説明
前記吸水性ポリマー粒子は、
ａ）  酸基を有し且つ少なくとも部分的に中和されていることがある少なくとも１つのエチレン性不飽和モノマー、
ｂ）  随意に１つまたはそれより多くの架橋剤、
ｃ）  少なくとも１つの開始剤、
ｄ）  随意に、ａ）で記載されたモノマーと共重合可能な１つまたはそれより多くのエチレン性不飽和モノマー、
ｅ）  随意に１つまたはそれより多くの水溶性ポリマー、および
ｆ）  水
を含むモノマー溶液を重合することによって吸水性ポリマー粒子を形成する段階、
吸水性ポリマー粒子を少なくとも１つの表面後架橋剤で被覆する段階、および
被覆された吸水性ポリマー粒子を熱により表面後架橋させる段階
を含む方法であって、表面後架橋剤で被覆される前の吸水性ポリマー粒子中の残留モノマー含有率が０．０３〜１５質量％の範囲であり、表面後架橋剤がアルキレンカーボネートであり、且つ、熱による表面後架橋の間の温度が１００〜１８０℃の範囲である前記方法によって製造される。
【００２３】
吸水性ポリマー粒子は典型的には水中で不溶性であるが、しかし膨潤性である。
【００２４】
モノマーａ）は好ましくは水溶性である、即ち、水中、２３℃での可溶性が典型的には少なくとも１ｇ／水１００ｇ、好ましくは少なくとも５ｇ／水１００ｇ、より好ましくは少なくとも２５ｇ／水１００ｇ、最も好ましくは少なくとも３５ｇ／水１００ｇである。
【００２５】
適したモノマーａ）は、例えばエチレン性不飽和カルボン酸、例えばアクリル酸、メタクリル酸、マレイン酸およびイタコン酸である。特に好ましいモノマーは、アクリル酸およびメタクリル酸である。アクリル酸が非常に特に好ましい。
【００２６】
さらに適したモノマーａ）は、例えばエチレン性不飽和スルホン酸、例えばビニルスルホン酸、スチレンスルホン酸および２−アクリルアミド−２−メチルプロパンスルホン酸（ＡＭＰＳ）である。
【００２７】
不純物が重合に強く影響することがある。特に精製されたモノマーａ）が好ましい。有用な精製方法は、ＷＯ２００２／０５５４６９号Ａ１、ＷＯ２００３／０７８３７８号Ａ１およびＷＯ２００４／０３５５１４号Ａ１内に開示されている。適したモノマーａ）は、ＷＯ２００４／０３５５１４号Ａ１により精製されたアクリル酸であって、９９．８４６０質量％のアクリル酸、０．０９５０質量％の酢酸、０．０３３２質量％の水、０．０２０３質量％のプロピオン酸、０．０００１質量％のフルフラール、０．０００１質量％のマレイン酸無水物、０．０００３質量％のジアクリル酸および０．００５０質量％のヒドロキノンモノメチルエーテルを有する。
【００２８】
重合されたジアクリル酸は、熱分解による残留モノマーの源である。工程の間の温度が低ければ、ジアクリル酸の濃度はもはや重要ではなく、且つ、より高い濃度のジアクリル酸、即ち５００〜１００００ｐｐｍを有するアクリル酸を本発明の工程のために使用できる。
【００２９】
モノマーａ）の総量におけるアクリル酸および／またはその塩の含有率は、好ましくは少なくとも５０ｍｏｌ％、より好ましくは少なくとも９０ｍｏｌ％、最も好ましくは少なくとも９５ｍｏｌ％である。
【００３０】
モノマーａ）の酸基は典型的には、０〜１００ｍｏｌ％の範囲、好ましくは２５〜８５ｍｏｌ％の程度、優先的には５０〜８０モル％の程度、より好ましくは６０〜７５ｍｏｌ％、部分的に中和されており、このために通常の中和剤、好ましくはアルカリ金属水酸化物、アルカリ金属酸化物、アルカリ金属炭酸塩またはアルカリ金属炭酸水素塩およびそれらの混合物を使用できる。アルカリ金属塩の代わりに、アンモニアまたは有機アミン、例えばトリエタノールアミンを使用することも可能である。マグネシウム、カルシウム、ストロンチウム、亜鉛またはアルミニウムの酸化物、炭酸塩、炭酸水素塩および水酸化物を粉末、スラリー、または溶液として、および上記の中和剤のいずれかの混合物を使用することも可能である。混合物の例はアルミン酸ナトリウムの溶液である。ナトリウムおよびカリウムがアルカリ金属として特に好ましいが、水酸化ナトリウム、炭酸ナトリウムまたは炭酸水素ナトリウムおよびそれらの混合物が非常に特に好ましい。典型的には、中和は水溶液として、溶融物として、または好ましくは固体としての中和剤内で混合することによって実施される。例えば、５０質量％を著しく下回る含水率を有する水酸化ナトリウムは、２３℃より高い融点を有する蝋質の材料として存在し得る。この場合、高められた温度での、材料片または溶融物としての計量添加が可能である。
【００３１】
随意に、安定化のために、モノマー溶液に、またはその出発材料に、金属イオン、例えば鉄を封鎖するための１つまたはそれより多くのキレート剤を添加することが可能である。適したキレート剤は、例えばアルカリ金属クエン酸塩、クエン酸、アルカリ金属酒石酸塩、アルカリ金属乳酸塩およびグリコール酸塩、三リン酸五ナトリウム、エチレンジアミン四酢酸、ニトリロ三酢酸、およびＴｒｉｌｏｎ（登録商標）の名称の下で知られる全てのキレート剤、例えばＴｒｉｌｏｎ（登録商標）  Ｃ  （ジエチレントリアミン五酢酸五ナトリウム）、Ｔｒｉｌｏｎ（登録商標）  Ｄ  （（ヒドロキシエチル）−エチレンジアミン三酢酸三ナトリウム）およびＴｒｉｌｏｎ（登録商標）  Ｍ  （メチルグリシン二酢酸）である。
【００３２】
モノマーａ）は典型的には重合阻害剤、好ましくはヒドロキノンモノエーテルを貯蔵のための阻害剤として含む。
【００３３】
モノマー溶液は、各々アクリル酸に対して、好ましくは２５０質量ｐｐｍまで、より好ましくは１３０質量ｐｐｍ以下、最も好ましくは７０質量ｐｐｍ以下、好ましくは１０質量ｐｐｍ以上、より好ましくは３０質量ｐｐｍ以上、および特に約５０質量ｐｐｍのヒドロキノンモノエーテルを含み、ここで、アクリル酸塩はアクリル酸として計算されている。例えば、モノマー溶液を、適切なヒドロキノンモノエーテル含有率を有するアクリル酸を使用して調製できる。しかしながら、ヒドロキノンモノエーテルを、モノマー溶液から、例えば活性炭上での吸収によって、除去することもできる。
【００３４】
好ましいヒドロキノンモノエーテルは、ヒドロキノンモノメチルエーテル（ＭＥＨＱ）および／またはα−トコフェノール（ビタミンＥ）である。
【００３５】
適した架橋剤ｂ）は、架橋のために適した少なくとも２つの基を有する化合物である。かかる基は、例えば、フリーラジカルの機構によりポリマー鎖内に重合可能なエチレン性不飽和基、およびモノマーａ）の酸基と共有結合を形成できる官能基である。さらには、モノマーａ）の少なくとも２つの酸基と配位結合を形成できる多価の金属イオンも、架橋剤ｂ）として適している。
【００３６】
架橋剤ｂ）は、好ましくはフリーラジカルの機構によりポリマーネットワーク中に重合可能な少なくとも２つのラジカル重合可能な基を有する化合物である。適した架橋剤ｂ）は例えば、エチレングリコールジメタクリレート、ジエチレングリコールジアクリレート、ポリエチレングリコールジアクリレート、アリルメタクリレート、トリメチロールプロパントリアクリレート、トリアリルアミン、テトラアルキルアンモニウムクロリド、テトラアリルオキシエタン（ＥＰ０５３０４３８号Ａ１に記載）、ジアクリレートおよびトリアクリレート（ＥＰ０５４７８４７号Ａ１、ＥＰ０５５９４７６号Ａ１、ＥＰ０６３２０６８号Ａ１、ＷＯ９３／２１２３７号Ａ１、ＷＯ２００３／１０４２９９号Ａ１、ＷＯ２００３／１０４３００号Ａ１、ＷＯ２００３／１０４３０１号Ａ１およびＤＥ１０３３１４５０号Ａ１に記載）、アクリレート基に加えてさらなるエチレン性不飽和基を含む混合アクリレート（ＤＥ１０３３１４５６号Ａ１およびＤＥ１０３５５４０１号Ａ１に記載）、または架橋剤混合物（例えばＤＥ１９５４３３６８号Ａ１、ＤＥ１９６４６４８４号Ａ１、ＷＯ９０／１５８３０号Ａ１およびＷＯ２００２／３２９６２号Ａ２に記載）である。
【００３７】
適した架橋剤ｂ）は、特にペンタエリトリトールトリアリルエーテル、テトラアリルオキシエタン、ポリエチレングリコールジアリルエーテル（分子量４００から２００００ｇ／ｍｏｌを有するポリエチレングリコールに基づく）、Ν，Ν’−メチレンビスアクリルアミド、１５箇所エトキシ化されたトリメチロールプロパン、ポリエチレングリコールジアクリレート、トリメチロールプロパントリアクリレートおよびトリアリルアミンである。
【００３８】
非常に特に好ましい架橋剤ｂ）は、ポリエトキシ化および／またはポリプロポキシ化されたグリセロールであって、アクリル酸またはメタクリル酸でエステル化されてジアクリレートまたはトリアクリレートを生じるものであり、例えばＷＯ２００３／１０４３０１号Ａ１内に記載されている。３〜１８箇所エトキシ化されたグリセロールのジアクリレートおよび／またはトリアクリレートが特に有利である。１〜５箇所エトキシ化および／またはプロポキシ化されたグリセロールのジアクリレートまたはトリアクリレートが非常に特に好ましい。３〜５箇所エトキシ化および／またはプロポキシ化されたグリセロールのトリアクリレート、および特に３箇所エトキシ化されたグリセロールのトリアクリレートが最も好ましい。
【００３９】
架橋剤ｂ）の量は、各々、モノマーａ）に対して好ましくは０．０００１〜０．６質量％、より好ましくは０．００１〜０．２質量％、最も好ましくは０．０１〜０．０６質量％である。架橋剤ｂ）の量が増加すると、遠心保持容量（ＣＲＣ）が低下し、且つ、２１．０ｇ／ｃｍ2の圧力下での吸収（ＡＵＬ）が最大値を通り過ぎる。
【００４０】
本発明の表面後架橋されたポリマー粒子は、意外なことに、重合段階の間、非常にわずかな架橋剤しか必要としないか、または架橋剤を必要としない。従って、本発明の特に好ましい１つの実施態様において、架橋剤ｂ）は使用されない。
【００４１】
使用される開始剤ｃ）は、重合条件下で遊離基に分解する全ての化合物、例えば過酸化物、ヒドロペルオキシド、過酸化水素、過硫酸塩、アゾ化合物、レドックス開始剤であってよい。水溶性の開始剤の使用が好ましい。いくつかの場合においては、様々な開始剤の混合物、例えば過酸化水素とペルオキソ二硫酸ナトリウムまたはカリウムとの混合物を使用することが有利である。過酸化水素とペルオキソ二硫酸ナトリウムとの混合物を任意の割合で使用することができる。
【００４２】
特に好ましい開始剤ｃ）は、アゾ開始剤、例えば２，２’−アゾビス［２−（２−イミダゾリン−２−イル）プロパン］ジヒドロクロリドおよび２，２’−アゾビス［２−（５−メチル−２−イミダゾリン−２−イル）プロパン］ジヒドロクロリド、２，２’−アゾビス（２−アミジノプロパン）ジヒドロクロリド、４，４’−アゾビス（４−シアノペンタン酸）、４，４’−アゾビス（４−シアノペンタン酸）ナトリウム塩、２，２’−アゾビス［２−メチル−Ｎ−（２−ヒドロキシエチル）プロピオンアミド］、および光開始剤、例えば２−ヒドロキシ−２−メチルプロピオフェノンおよび１−［４−（２−ヒドロキシエトキシ）フェニル］−２−ヒドロキシ−２−メチル−１−プロパン−１−オン、レドックス開始剤、例えば過硫酸ナトリウム／ヒドロキシメチルスルフィン酸、ペルオキソ二硫酸アンモニウム／ヒドロキシメチルスルフィン酸、過酸化水素／ヒドロキシメチルスルフィン酸、過硫酸ナトリウム／アスコルビン酸、ペルオキソ二硫酸アンモニウム／アスコルビン酸および過酸化水素／アスコルビン酸、光開始剤、例えば１−［４−（２−ヒドロキシエトキシ）フェニル］−２−ヒドロキシ−２−メチル−１−プロパン−１−オンおよびそれらの混合物である。しかしながら、使用される還元成分は、好ましくは２−ヒドロキシ−２−スルフィナト酢酸のナトリウム塩と、２−ヒドロキシ−２−スルホナト酢酸の二ナトリウム塩と、亜硫酸水素ナトリウムとの混合物である。かかる混合物はＢｒｕｅｇｇｏｌｉｔｅ（登録商標）  ＦＦ６およびＢｒｕｅｇｇｏｌｉｔｅ（登録商標）  ＦＦ７  （Ｂｒｕｅｇｇｅｍａｎｎ  Ｃｈｅｍｉｃａｌｓ；  ハイルブロン；  ドイツ）として入手可能である。当然、本発明の範囲において、２−ヒドロキシ−２−スルフィナト酢酸および２−ヒドロキシ−２−スルホナト酢酸の精製された塩または酸を使用することも可能であり、後者は商品名Ｂｌａｎｃｏｌｅｎ（登録商標）  （Ｂｒｕｇｇｅｍａｎｎ  Ｃｈｅｍｉｃａｌｓ；  Ｈｅｉｌｂｒｏｎｎ；  ドイツ）のナトリウム塩として入手可能である。
【００４３】
開始剤は通常の量で、例えばモノマーａ）に対して０．００１〜５質量％、好ましくは０．０１〜２質量％、最も好ましくは０．０５〜０．５質量％の量で使用される。
【００４４】
モノマーａ）と共重合可能なエチレン性不飽和モノマーｄ）の例は、アクリルアミド、メタクリルアミド、ヒドロキシエチルアクリレート、ヒドロキシエチルメタクリレート、ジメチルアミノエチルアクリレート、ジメチルアミノエチルメタクリレート、ジメチルアミノプロピルアクリレート、およびジエチルアミノプロピルメタクリレートである。
【００４５】
有用な水溶性ポリマーｅ）は、ポリビニルアルコール、酸性の側基を含む変性ポリビニルアルコール、例えばＰｏｖａｌ（登録商標）  Ｋ  （Ｋｕｒａｒａｙ  Ｅｕｒｏｐｅ  ＧｍｂＨ；  Ｆｒａｎｋｆｕｒｔ；  ドイツ）、ポリビニルピロリドン、デンプン、デンプン誘導体、変性セルロース、例えばメチルセルロース、カルボキシメチルセルロースまたはヒドロキシエチルセルロース、ゼラチン、ポリグリコールまたはポリアクリル酸、ポリエステルおよびポリアミド、ポリ乳酸、ポリグリコール酸、コ−ポリ乳酸・ポリグリコール酸、ポリビニルアミン、ポリアリルアミン、アクリル酸とマレイン酸との水溶性コポリマー（Ｓｏｋａｌａｎ（登録商標）  （ＢＡＳＦ  ＳＥ；  Ｌｕｄｗｉｇｓｈａｆｅｎ；  ドイツ）として入手可能）を含み、好ましくはデンプン、デンプン誘導体および変性セルロースを含む。
【００４６】
最適の作用のために、好ましい重合禁止剤は溶存酸素を必要とする。従って、モノマー溶液は、不活性化、即ち不活性ガス、好ましくは窒素の流通によって、重合前に溶存酸素をなくすことができる。還元剤を添加することによって、溶存酸素の濃度を低下させることも可能である。モノマー溶液の酸素含有率は好ましくは、重合前に１質量ｐｐｍ未満、より好ましくは０．５質量ｐｐｍ未満に下げられる。
【００４７】
モノマー溶液の含水率は好ましくは６５質量％未満、優先的には６２質量％未満、より好ましくは６０質量％未満、最も好ましくは５８質量％未満である。
【００４８】
モノマー溶液は、２０℃で、好ましくは０．００２〜０．０２Ｐａ・ｓ、より好ましくは０．００４〜０．０１５Ｐａ・ｓ、最も好ましくは０．００５〜０．０１Ｐａ・ｓの動粘度を有する。液滴生成における平均液滴直径は、動粘度の上昇と共に増加する。
【００４９】
モノマー溶液は２０℃で、好ましくは１〜１．３ｇ／ｃｍ3、より好ましくは１．０５〜１．２５ｇ／ｃｍ3、最も好ましくは１．１〜１．２ｇ／ｃｍ3の密度を有する。
【００５０】
モノマー溶液は２０℃で、０．０２〜０．０６Ｎ／ｍ、より好ましくは０．０３〜０．０５Ｎ／ｍ、最も好ましくは０．０３５〜０．０４５Ｎ／ｍの表面張力を有する。液滴生成における平均液滴直径は、表面張力の上昇と共に増加する。
【００５１】
重合
前記モノマー溶液を重合する。適した反応器は、例えば混練反応器またはベルト式反応器である。ニーダーにおいて、モノマー水溶液もしくは懸濁液の重合において形成されたポリマーゲルを、例えば、ＷＯ２００１／０３８４０２号Ａ１内に記載されるような反転撹拌軸によって連続的に粉砕する。ベルト上での重合は、例えば、ＤＥ３８２５３６６号Ａ１およびＵＳ６２４１９２８号内に記載されている。ベルト式反応器内での重合は、さらなる工程段階において、例えば押出機またはニーダー内で粉砕しなければならないポリマーゲルを形成する。
【００５２】
乾燥特性を改善するために、ニーダーを用いて得られた粉砕されたポリマーゲルを、追加的に押し出すことができる。
【００５３】
本発明の好ましい実施態様において、吸水性ポリマー粒子は、周囲の加熱された気相中でモノマーの液滴を重合することによって製造され、例えばＷＯ２００８／０４０７１５号Ａ２、ＷＯ２００８／０５２９７１号Ａ１、ＷＯ２００８／０６９６３９号Ａ１およびＷＯ２００８／０８６９７６号Ａ１内に記載される系が使用される。
【００５４】
液滴は好ましくは液滴プレートを用いて生成される。液滴プレートは多数の孔を有し、液体が上からその孔に入るプレートである。液滴プレートまたは液体を振動させて、各々の孔で理想的な単分散の液滴の鎖を、液滴プレートの下側において生成することができる。好ましい実施態様において、液滴プレートは揺り動かされない。
【００５５】
本発明の範囲内で、異なる孔直径を有する２つまたはそれより多くの液滴プレートを使用して、望ましい粒径範囲を生成することも可能である。各々の液滴プレートが１つのみの孔直径を有することが好ましいが、１つのプレート内に複数の孔直径が混在することも可能である。
【００５６】
孔の数および大きさは、所望の容量および液滴の大きさに従って選択される。液滴の直径は典型的には孔の直径の１．９倍である。液滴化されるべき液体が、あまりにも速く孔を通過することなく、且つ、孔を介した圧力降下が大きすぎないことが重要である。そうでなければ、液体が液滴化されず、むしろ高い運動エネルギーのために液体の噴流がばらばらになる（噴霧化する）。孔１つあたりのスループットおよび孔直径に基づくレイノルズ数は、好ましくは２０００未満、優先的には１６００未満、より好ましくは１４００未満、および最も好ましくは１２００未満である。
【００５７】
液滴プレートの下側は、少なくとも部分的に、水に対する接触角が好ましくは少なくとも６０°、より好ましくは少なくとも７５°、および最も好ましくは少なくとも９０°である。
【００５８】
接触角は、液体、特に水の、表面に関する濡れ挙動の尺度であり、通常の方法、例えばＡＳＴＭ  Ｄ  ５７２５に準拠して測定できる。低い接触角は良好な濡れ性を意味し、且つ、高い接触角は乏しい濡れ性を意味する。
【００５９】
水に対するより低い接触角を有する材料、例えばドイツ建築材料コード番号１．４５７１を有する鋼からなり、且つ、水に対するより高い接触角を有する材料で被覆された液滴プレートも可能である。
【００６０】
有用な被覆は、例えばフッ素性のポリマー、例えばペルフルオロアルコキシエチレン、ポリテトラフルオロエチレン、エチレン−クロロトリフルオロエチレンコポリマー、エチレン−テトラフルオロエチレンコポリマーおよびフッ素化ポリエチレンを含む。
【００６１】
被覆を分散液として基材に施与することができ、この場合、溶剤を引き続き蒸発させ、且つ該コーティングを熱処理する。ポリテトラフルオロエチレンについて、これは例えば、ＵＳ３２４３３２１号内に記載されている。
【００６２】
さらなる被覆方法は、「Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ」  （第６アップデート版、２０００  電子出版）の電子版において、「薄膜」の項目に記載されている。
【００６３】
該コーティングはさらに、化学的ニッケル化の間の、ニッケル層中に含まれることがある。
【００６４】
濡れ性の乏しい液滴プレートが、液滴の大きさの分布が狭い単分散の液滴の製造をみちびく。
【００６５】
液滴プレートは好ましくは少なくとも５、より好ましくは少なくとも２５、最も好ましくは少なくとも５０、および好ましくは７５０まで、より好ましくは５００までの孔、最も好ましくは２５０までの孔を有する。孔の数は主に、幾何学的且つ製造面での制約によって決定され、且つ、上記の範囲外であっても、実用的な使用条件に合わせることができる。孔の直径は所望の液滴の大きさに合わせられる。
【００６６】
孔の間隔は通常、５〜５０ｍｍ、好ましくは６〜４０ｍｍ、より好ましくは７〜３５ｍｍ、最も好ましくは８〜３０ｍｍである。孔の間隔がより小さいと、重合される液滴の凝集が生じることがある。
【００６７】
孔の直径は好ましくは５０〜５００μｍ、より好ましくは１００〜３００μｍ、最も好ましくは１５０〜２５０μｍである。
【００６８】
平均粒径を最適化するために、異なる孔直径を有する液滴プレートを使用することができる。１つのプレート上での異なる孔によって、または各々のプレートが異なる孔直径を有する異なるプレートを使用することによって、その変化をつけることができる。平均粒径分布は単峰性、双峰性または多峰性であってよい。最も好ましくは単峰性または双峰性である。
【００６９】
孔を通過する際のモノマー溶液の温度は、好ましくは５〜８０℃、より好ましくは１０〜７０℃、最も好ましくは３０〜６０℃である。
【００７０】
反応室を通じてガスが流れる。前記キャリアガスは、反応室を通じて自由落下するモノマー溶液の液滴と並流で、つまり、上から下向きにみちびかれる。１回のパスの後、ガスは好ましくは、少なくとも部分的に、好ましくは少なくとも５０％の程度で、より好ましくは少なくとも７５％の程度で、反応室内にサイクルガスとして再循環される。典型的には、キャリアガスの一部は、各々のパスの後に、好ましくは１０％まで、より好ましくは３％まで、および最も好ましくは１％まで排出される。
【００７１】
キャリアガスは空気で構成されてよい。キャリアガスの酸素含有率は好ましくは０．１〜１５容積％、より好ましくは１〜１０容積％、最も好ましくは２〜７質量％である。本発明の範囲内で、酸素を含まないキャリアガスを使用することも可能である。
【００７２】
酸素と同様に、キャリアガスは好ましくは窒素を含む。該ガスの窒素含有率は好ましくは少なくとも８０容積％、より好ましくは少なくとも９０容積％、最も好ましくは少なくとも９５容積％である。他の可能なキャリアガスは、二酸化炭素、アルゴン、キセノン、クリプトン、ネオン、ヘリウム、六フッ化硫黄から選択できる。キャリアガスの任意の混合物を使用できる。キャリアガスは水および／またはアクリル酸の蒸気で負荷されることもある。
【００７３】
ガス速度は好ましくは反応領域における流れが方向性を有するように、例えば全体の流れ方向に対向する対流が存在しないように調節され、且つ、好ましくは０．１〜２．５ｍ／ｓ、より好ましくは０．３〜１．５ｍ／ｓ、さらにより好ましくは０．５〜１．２ｍ／ｓ、最も好ましくは０．７〜０．９ｍ／ｓである。
【００７４】
ガスの入口温度、即ち、ガスが反応領域に入る際の温度は、好ましくは１６０〜２００℃、より好ましくは１６５〜１９５℃、さらにより好ましくは１７０〜１９０℃、最も好ましくは１７５〜１８５℃である。
【００７５】
反応領域に入るガスの蒸気含有率は、好ましくは乾燥ガス１ｋｇあたり０．０１〜０．１５ｋｇ、より好ましくは乾燥ガス１ｋｇあたり０．０２〜０．１２ｋｇ、最も好ましくは乾燥ガス１ｋｇあたり０．０３〜０．１０ｋｇである。
【００７６】
ガスの入口温度は、ガスの出口温度、即ちガスが反応領域を離れる際の温度が１５０℃未満、好ましくは９０〜１４０℃、より好ましくは１００〜１３０℃、さらにより好ましくは１０５〜１２５℃、最も好ましくは１１０〜１２０℃であるように調節される。
【００７７】
反応領域を離れるガスの蒸気含有率は、好ましくは乾燥ガス１ｋｇあたり０．０２〜０．３０ｋｇ、より好ましくは乾燥ガス１ｋｇあたり０．０４〜０．２８ｋｇ、最も好ましくは乾燥ガス１ｋｇあたり０．０５〜０．２５ｋｇである。
【００７８】
吸水性ポリマー粒子は、３つのカテゴリーに分割できる：  タイプ１の吸水性ポリマー粒子は、１つの空洞部を有する粒子であり、タイプ２の吸水性ポリマー粒子は、１つより多くの空洞部を有する粒子であり、且つ、タイプ３の吸水性ポリマー粒子は、可視の空洞部を有さない中実の粒子である。タイプ１の粒子は中空球によって代表され、タイプ２の粒子は球状の独立気泡スポンジによって代表され、且つ、タイプ３の粒子は中実の球によって代表される。タイプ２またはタイプ３の粒子、またはそれらとわずかなタイプ１の粒子との、またはタイプ１の粒子を有さない混合物が好ましい。
【００７９】
吸水性ポリマー粒子の形態を、重合の間の反応条件によって調節できる。１つの空洞部を有する粒子（タイプ１）の量が多い吸水性ポリマー粒子を、低いガス速度および高いガス出口温度を使用して製造することができる。１つより多くの空洞部を有する粒子（タイプ２）の量が多い吸水性ポリマー粒子を、高いガス速度および低いガス出口温度を使用して製造することができる。
【００８０】
空洞部を有さない吸水性ポリマー粒子（タイプ３）および１つより多くの空洞部を有する吸水性ポリマー粒子（タイプ２）は、１つのみの空洞部を有する吸水性ポリマー粒子（タイプ１）と比較して改善された機械的安定性を示す。
【００８１】
おむつの生産における加工の応力によって、および水性液体中での膨潤の間に、容易に破砕され得る端部を有さない丸い形状の粒子の特定の利点としては、機械的強度の損失をみちびきかねない表面上の中断点がないことである。
【００８２】
反応を、高められた圧力下、または低減された圧力下、好ましくは大気圧の１〜１００ｍｂａｒ下、より好ましくは大気圧の１．５〜５０ｍｂａｒ下、最も好ましくは大気圧の２〜１０ｍｂａｒ下で行うことができる。
【００８３】
反応のオフガス、即ち、反応室を離れるガスを熱交換器内で冷却できる。このことにより水および未変換のモノマーａ）が凝縮される。その後、反応のオフガスを少なくとも部分的に再加熱し、且つ反応室にサイクルガスとして再循環させることができる。反応のオフガスの一部を排出し、且つ新鮮なガスによって置き換えることができ、この場合、反応のオフガス中に存在する水および未変換のモノマーａ）を除去し且つ再循環させることができる。
【００８４】
熱的に統合された系、即ち、オフガスの冷却における廃熱の一部がサイクルガスを加熱するために使用される系が特に好ましい。
【００８５】
反応器をトレース加熱することができる。この場合、トレース加熱を、壁の温度が内部の反応器温度より少なくとも５℃高くなり、且つ反応器壁上での凝縮が確実に防止されるように調節する。
【００８６】
熱による後処理
液滴化によって得られた吸水性ポリマー粒子を熱により後処理して、残留モノマーの含有率を所望の値に調節することができる。
【００８７】
残留モノマーを比較的高い温度且つ比較的長い滞留時間でより良く除去できる。ここで、吸水性ポリマー粒子が乾燥し過ぎていないことが重要である。過度に乾燥した粒子の場合、残留モノマーはわずかにしか減少しない。高すぎる含水率は、吸水性ポリマー粒子のケーク化傾向を増加させる。
【００８８】
熱による後処理を流動床において行うことができる。本発明の好ましい実施態様において、内部の流動床が使用される。内部の流動床は、液滴化重合の生成物が反応領域の下の流動床内に蓄積されることを意味する。
【００８９】
流動化された状態において、ポリマー粒子の運動エネルギーはポリマー粒子間の密着または接着の能力よりも大きい。
【００９０】
流動化状態は、流動床によって達成できる。この床において、吸水性ポリマー粒子に向かう上向きの流れがあり、従って粒子が流動床を形成する。流動床の高さはガスの割合およびガスの速度によって、即ち、流動床の圧力降下（ガスの運動エネルギー）を介して調節される。
【００９１】
流動床におけるガス流の速度は、好ましくは０．３〜２．５ｍ／ｓ、より好ましくは０．４〜２．０ｍ／ｓ、最も好ましくは０．５〜１．５ｍ／ｓである。
【００９２】
内部の流動床の底部にわたる圧力降下は、好ましくは１〜１００ｍｂａｒ、より好ましくは３〜５０ｍｂａｒ、最も好ましくは５〜２５ｍｂａｒである。
【００９３】
熱による後処理の最後での吸水性ポリマー粒子の湿分含有率は、好ましくは１〜２０質量％、より好ましくは２〜１５質量％、さらにより好ましくは３〜１２質量％、最も好ましくは５〜８質量％である。
【００９４】
熱による後処理の間の吸水性ポリマー粒子の温度は、２０〜１２０℃、好ましくは４０〜１００℃、より好ましくは５０〜９５℃、さらにより好ましくは５５〜９０℃、最も好ましくは６０〜８０℃である。
【００９５】
内部の流動床内での平均滞留時間は、１０〜３００分、好ましくは６０〜２７０分、より好ましくは４０〜２５０分、最も好ましくは１２０〜２４０分である。
【００９６】
流動床の条件を調節して、流動床を離れる吸水性ポリマーの残留モノマーの量を減少させることができる。追加的な蒸気を使用した熱による後処理によって、残留モノマーの量を０．１質量％未満に減少させることができる。
【００９７】
ガスの蒸気含有率は、好ましくは乾燥ガス１ｋｇあたり０．００５〜０．２５ｋｇ、より好ましくは乾燥ガス１ｋｇあたり０．０１〜０．２ｋｇ、最も好ましくは乾燥ガス１ｋｇあたり０．０２〜０．１５ｋｇである。
【００９８】
追加的な蒸気を使用することによって、流動床の条件を、流動床を離れる吸水性ポリマーの残留モノマーの量が０．０３〜１５質量％、好ましくは０．０５〜１２質量％、より好ましくは０．１〜１０質量％、さらにより好ましくは０．１５〜７．５質量％、最も好ましくは０．２〜５質量％、さらに最も好ましくは０．２５〜２．５質量％であるように調節できる。
【００９９】
吸水性ポリマー中の残留モノマーの水準は、後に形成される表面後架橋された吸水性ポリマー粒子の特性に重要な影響を及ぼす。これは、非常に低い水準の残留モノマーを回避しなければならないことを意味する。
【０１００】
本発明の１つの好ましい実施態様において、熱による後処理を外部流動床において完全に、または少なくとも部分的に行う。外部の流動床の稼働条件は上述された内部の流動床についての範囲内である。
【０１０１】
本発明の他の好ましい実施態様において、熱による後処理を可動式の混合器具を備えた外部のミキサー、好ましくは横型ミキサー、例えばスクリューミキサー、ディスクミキサー、スクリューベルトミキサーおよびパドルミキサー内で行う。適したミキサーは、例えば、Ｂｅｃｋｅｒシャベルミキサー（Ｇｅｂｒ．  Ｌｏｅｄｉｇｅ  Ｍａｓｃｈｉｎｅｎｂａｕ  ＧｍｂＨ；  Ｐａｄｅｒｂｏｒｎ；ドイツ）、Ｎａｒａパドルミキサー（ＮＡＲＡ  Ｍａｃｈｉｎｅｒｙ  Ｅｕｒｏｐｅ；  Ｆｒｅｃｈｅｎ；ドイツ）、Ｐｆｌｕｇｓｃｈａｒ（登録商標）プロシェアミキサー（Ｇｅｂｒ．  Ｌｏｅｄｉｇｅ  Ｍａｓｃｈｉｎｅｎｂａｕ  ＧｍｂＨ；  Ｐａｄｅｒｂｏｒｎ；ドイツ）、Ｖｒｉｅｃｏ−Ｎａｕｔａ連続式ミキサー（Ｈｏｓｏｋａｗａ  Ｍｉｃｒｏｎ  ＢＶ；  Ｄｏｅｔｉｎｃｈｅｍ；  オランダ）、Ｐｒｏｃｅｓｓａｌｌ  Ｍｉｘｍｉｌｌミキサー（Ｐｒｏｃｅｓｓａｌｌ  Ｉｎｃｏｒｐｏｒａｔｅｄ；  Ｃｉｎｃｉｎｎａｔｉ；  米国）およびＲｕｂｅｒｇ連続式流動ミキサー（Ｇｅｂｒｕｅｄｅｒ  Ｒｕｂｅｒｇ  ＧｍｂＨ  ＆  Ｃｏ  ＫＧ、Ｎｉｅｈｅｉｍ、Ｇｅｒｍａｎｙ）である。Ｒｕｂｅｒｇ連続式流動ミキサー、ＢｅｃｋｅｒシャベルミキサーおよびＰｆｌｕｇｓｃｈａｒ（登録商標）プロシェアミキサーが好ましい。
【０１０２】
熱による後処理を不連続式の外部ミキサー、または連続式の外部ミキサー内で行うことができる。
【０１０３】
不連続式の外部ミキサー内で使用されるべきガスの量は、各々吸水性ポリマー粒子１ｋｇに対して好ましくは０．０１〜５Ｎｍ3／ｈ、より好ましくは０．０５〜２Ｎｍ3／ｈ、最も好ましくは０．１〜０．５Ｎｍ3／ｈである。
【０１０４】
連続式の外部ミキサー内で使用されるべきガスの量は、各々吸水性ポリマー粒子のスループットｋｇ／ｈに対して好ましくは０．０１〜５Ｎｍ3／ｈ、より好ましくは０．０５〜２Ｎｍ3／ｈ、最も好ましくは０．１〜０．５Ｎｍ3／ｈである。
【０１０５】
ガスの他の成分は、好ましくは窒素、二酸化炭素、アルゴン、キセノン、クリプトン、ネオン、ヘリウム、空気、または空気／窒素混合物であり、より好ましくは窒素、または１０容積％未満の酸素を含む空気／窒素混合物である。酸素は変色を引き起こすことがある。
【０１０６】
吸水性ポリマー粒子の形態を、熱による後処理の間の反応条件によって調節することもできる。１つの空洞部を有する粒子（タイプ１）の量が多い吸水性ポリマー粒子を、高い生成物温度および短い滞留時間を使用して製造することができる。１つより多くの空洞部を有する粒子（タイプ２）の量が多い吸水性ポリマー粒子を、低い生成物温度および長い滞留時間を使用して製造することができる。
【０１０７】
表面後架橋
本発明において、ポリマー粒子は、特性のさらなる改善のために表面後架橋される。
【０１０８】
表面後架橋剤は、ポリマー粒子のカルボン酸基と少なくとも２つの共有結合を形成できる基を含む化合物である。適した化合物は、例えば多官能性アミン、多官能性アミドアミン、多官能性エポキシド（ＥＰ００８３０２２号Ａ２、ＥＰ０５４３３０３号Ａ１、およびＥＰ０９３７７３６号Ａ２内に記載）、二官能性または多官能性アルコール（ＤＥ３３１４０１９号Ａ１、ＤＥ３５２３６１７号Ａ１およびＥＰ０４５０９２２号Ａ２内に記載）、またはβ−ヒドロキシアルキルアミド（ＤＥ１０２０４９３８号Ａ１およびＵＳ６２３９２３０号内に記載）である。エチレンオキシド、アジリジン、グリシドール、オキセタンおよびその誘導体を使用することもできる。
【０１０９】
ポリビニルアミン、ポリアミドアミンおよびポリビニルアルコールが、多官能性ポリマー表面後架橋剤の例である。
【０１１０】
さらに、適した表面後架橋剤として、ＤＥ４０２０７８０号Ｃ１は、アルキレンカーボネートを記載し、ＤＥ１９８０７５０２号Ａ１は、１，３−オキサゾリジン−２−オンおよびその誘導体、例えば２−ヒドロキシエチル−１，３−オキサゾリジン−２−オンを記載し、ＤＥ１９８０７９９２号Ｃ１は、ビス−およびポリ−１，３−オキサゾリジン−２−オンを記載し、ＥＰ０９９９２３８号Ａ１は、ビス−およびポリ−１，３−オキサゾリジンを記載し、ＤＥ１９８５４５７３号Ａ１は、２−オキソテトラヒドロ−１，３−オキサジンおよびその誘導体を記載し、ＤＥ１９８５４５７４号Ａ１は、Ｎ−アシル−１，３−オキサゾリジン−２−オンを記載し、ＤＥ１０２０４９３７号Ａ１は、環式ウレアを記載し、ＤＥ１０３３４５８４号Ａ１は、二環式アミドアセタールを記載し、ＥＰ１１９９３２７号Ａ２はオキセタンおよび環式ウレアを記載し、且つＷＯ２００３／３１４８２号Ａ１は、モルホリン−２，３−ジオンおよびその誘導体を記載している。
【０１１１】
さらには、ＤＥ３７１３６０１号Ａ１に記載されるとおり、追加的に重合可能なエチレン性不飽和基を含む表面後架橋剤を使用することも可能である。
【０１１２】
本発明の好ましい実施態様において、少なくとも１つの表面後架橋剤は、アルキレンカーボネート、１，３−オキサゾリジン−２−オン、ビス−およびポリ−１，３−オキサゾリジン−２−オン、ビス−およびポリ−１，３−オキサゾリジン、２−オキソテトラヒドロ−１，３−オキサジン、Ｎ−アシル−１，３−オキサゾリジン−２−オン、環式ウレア、二環式アミドアセタール、オキセタンおよびモルホリン−２，３−ジオンから選択される。適した表面後架橋剤は、エチレンカーボネート、３−メチル−１，３−オキサゾリジン−２−オン、３−メチル−３−オキセタンメタノール、１，３−オキサゾリジン−２−オン、３−（２−ヒドロキシエチル）−１，３−オキサゾリジン−２−オン、１，３−ジオキサン−２−オンまたはそれらの混合物である。
【０１１３】
表面後架橋剤の任意の適した混合物を使用することも可能である。１，３−ジオキソラン−２−オン（エチレンカーボネート）と１．３−オキサゾリジン−２−オンとの混合物を使用することが特に好ましい。かかる混合物は、１，３−ジオキソラン−２−オン（エチレンカーボネート）と相応の２−アミノアルコール（例えば２−アミノエタノール）とを混合し且つ部分的に反応させることにより得られ、且つ、反応からのエチレングリコールを含むことができる。
【０１１４】
本発明のより好ましい実施態様において、少なくとも１つのアルキレンカーボネートを表面後架橋剤として使用する。適したアルキレンカーボネートは、１，３−ジオキソラン−２−オン（エチレンカーボネート）、４−メチル−１，３−ジオキソラン−２−オン（プロピレンカーボネート）、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン（グリセリンカーボネート）、１，３−ジオキサン−２−オン（トリメチレンカーボネート）、４−メチル−１，３−ジオキサン−２−オン、４，６−ジメチル−１，３−ジオキサン−２−オンおよび１，３−ジオキセパン−２−オン、好ましくは１，３−ジオキソラン−２−オン（エチレンカーボネート）および１，３−ジオキサン−２−オン（トリメチレンカーボネート）、最も好ましくは３−ジオキソラン−２−オン（エチレンカーボネート）である。
【０１１５】
表面後架橋剤の量は、各々、ポリマーに対して好ましくは０．１〜１０質量％、より好ましくは０．５〜７．５質量％、最も好ましくは１〜５質量％である。
【０１１６】
表面後架橋剤で被覆される前の吸水性ポリマー粒子中の残留モノマーの含有率は、０．０３〜１５質量％、好ましくは０．０５〜１２質量％、より好ましくは０．１〜１０質量％、さらにより好ましくは０．１５〜７．５質量％、最も好ましくは０．２〜５質量％、さらに最も好ましくは０．２５〜２．５質量％の範囲である。
【０１１７】
熱による表面後架橋前の吸水性ポリマー粒子の湿分含有率は、好ましくは１〜２０質量％、より好ましくは２〜１５質量％、最も好ましくは３〜１０質量％である。
【０１１８】
本発明の好ましい実施態様において、表面後架橋剤に加えて、熱による表面後架橋の前、間または後に、多価カチオンを粒子表面に施与する。
【０１１９】
本発明による方法において有用な多価カチオンは、例えば、二価のカチオン、例えば亜鉛、マグネシウム、カルシウム、鉄およびストロンチウムのカチオン、三価のカチオン、例えばアルミニウム、鉄、クロム、希土類およびマンガンのカチオン、四価のカチオン、例えばチタンおよびジルコニウムのカチオン、およびそれらの混合物である。可能な対イオンは、塩化物イオン、臭化物イオン、硫酸イオン、硫酸水素イオン、メタン硫酸イオン（ｍｅｔｈａｎｅｓｕｌｆａｔｅ）、炭酸イオン、炭酸水素イオン、硝酸イオン、水酸化物イオン、リン酸イオン、リン酸水素イオン、リン酸二水素イオン、グリコリン酸イオン（ｇｌｙｃｏｐｈｏｓｐｈａｔｅ）およびカルボン酸イオン、例えば酢酸イオン、グリコール酸イオン、酒石酸イオン、ギ酸イオン、プロピオン酸イオン、３−ヒドロキシプロピオン酸イオン、ラクトアミドイオンおよび乳酸イオンおよびそれらの混合物である。硫酸アルミニウム、酢酸アルミニウム、および乳酸アルミニウムが好ましい。乳酸アルミニウムがより好ましい。本発明の方法を乳酸アルミニウムの使用と組み合わせて使用すると、より低い遠心保持容量（ＣＲＣ）での液体取り込み量の合計が極めて高い吸水性ポリマー粒子を製造することができる。
【０１２０】
金属塩の他に、ポリアミンおよび／またはポリマーのアミンを多価カチオンとして使用することも可能である。単独の金属塩、並びに上記の金属塩および／またはポリアミンの任意の混合物を使用することができる。
【０１２１】
好ましい多価カチオンおよび相応のアニオンは、ＷＯ２０１２／０４５７０５号Ａ１内に開示され、且つ、参照をもって本願内に開示されるものとする。好ましいポリビニルアミンは、ＷＯ２００４／０２４８１６号Ａ１内に開示され、且つ、参照をもって本願内に開示されるものとする。
【０１２２】
使用される多価カチオンの量は、各々、ポリマーに対して、例えば０．００１〜１．５質量％、好ましくは０．００５〜１質量％、およびより好ましくは０．０２〜０．８質量％である。
【０１２３】
多価金属カチオンの添加を、表面後架橋剤の前、後、または並行して行うことができる。用いられる配合および稼働条件に依存して、均質な表面コーティングおよび多価カチオンの分布、または不均質な典型的には斑状のコーティングを得ることが可能である。両方のタイプのコーティングおよびそれらの間の任意の混合物が、本発明の範囲内で有用である。
【０１２４】
表面後架橋は典型的には、表面後架橋剤の溶液をヒドロゲルまたは乾燥ポリマー粒子上に噴霧する方式で実施される。噴霧後、表面後架橋剤で被覆されたポリマー粒子を熱により乾燥し且つ冷却する。
【０１２５】
表面後架橋剤の溶液の噴霧を、好ましくは可動式混合器具を備えたミキサー、例えばスクリューミキサー、ディスクミキサー、およびパドルミキサー内で実施する。適したミキサーは、例えば縦型Ｓｃｈｕｇｉ  Ｆｌｅｘｏｍｉｘ（登録商標）ミキサー（Ｈｏｓｏｋａｗａ  Ｍｉｃｒｏｎ  ＢＶ；  Ｄｏｅｔｉｎｃｈｅｍ；  オランダ）、Ｔｕｒｂｏｌｉｚｅｒｓ（登録商標）ミキサー（Ｈｏｓｏｋａｗａ  Ｍｉｃｒｏｎ  ＢＶ；  Ｄｏｅｔｉｎｃｈｅｍ；  オランダ）、横型Ｐｆｌｕｇｓｃｈａｒ（登録商標）プロシェアミキサー（Ｇｅｂｒ．  Ｌｏｅｄｉｇｅ  Ｍａｓｃｈｉｎｅｎｂａｕ  ＧｍｂＨ；  Ｐａｄｅｒｂｏｒｎ；  ドイツ）、Ｖｒｉｅｃｏ−Ｎａｕｔａ連続式ミキサー（Ｈｏｓｏｋａｗａ  Ｍｉｃｒｏｎ  ＢＶ；  Ｄｏｅｔｉｎｃｈｅｍ；  オランダ）、Ｐｒｏｃｅｓｓａｌｌ  Ｍｉｘｍｉｌｌミキサー（Ｐｒｏｃｅｓｓａｌｌ  Ｉｎｃｏｒｐｏｒａｔｅｄ；  Ｃｉｎｃｉｎｎａｔｉ；  ＵＳ）およびＲｕｂｅｒｇ連続式流動ミキサー（Ｇｅｂｒｕｅｄｅｒ  Ｒｕｂｅｒｇ  ＧｍｂＨ  ＆  Ｃｏ  ＫＧ、Ｎｉｅｈｅｉｍ、ドイツ）である。Ｒｕｂｅｒｇ連続式流動ミキサー、および横型Ｐｆｌｕｇｓｃｈａｒ（登録商標）プロシェアミキサーが好ましい。表面後架橋剤溶液を流動床内に噴霧することもできる。
【０１２６】
表面後架橋剤の溶液を、熱による後処理の間に吸水性ポリマー粒子上に噴霧することもできる。そのような場合、表面後架橋剤を１つの部分として、または複数の部分で、熱による後処理のミキサーの軸に沿って添加することができる。１つの実施態様において、表面後架橋剤を熱による後処理段階の最後で添加することが好ましい。熱による後処理段階の間に表面後架橋剤の溶液を添加することの特別な利点は、別途の表面後架橋剤添加ミキサーのための技術的な手間を排除するまたは低減することが可能であり得ることである。
【０１２７】
表面後架橋剤は典型的には水溶液として使用される。表面の濡れ性を改善し、且つ表面後架橋剤のポリマー粒子中への浸透深さを調節するために、非水性溶剤の添加を使用することができる。
【０１２８】
熱による表面後架橋を、好ましくは接触式乾燥機、より好ましくはパドル乾燥機、最も好ましくはディスク乾燥機内で行う。適した乾燥機は、例えばＨｏｓｏｋａｗａ  Ｂｅｐｅｘ（登録商標）  横型パドル乾燥機（Ｈｏｓｏｋａｗａ  Ｍｉｃｒｏｎ  ＧｍｂＨ；  Ｌｅｉｎｇａｒｔｅｎ；  ドイツ）、Ｈｏｓｏｋａｗａ  Ｂｅｐｅｘ（登録商標）ディスク乾燥機  （Ｈｏｓｏｋａｗａ  Ｍｉｃｒｏｎ  ＧｍｂＨ；  Ｌｅｉｎｇａｒｔｅｎ；  ドイツ）、Ｈｏｌｏ−Ｆｌｉｔｅ（登録商標）乾燥機（Ｍｅｔｓｏ  Ｍｉｎｅｒａｌｓ  Ｉｎｄｕｓｔｒｉｅｓ  Ｉｎｃ．；  Ｄａｎｖｉｌｌｅ；  米国）およびＮａｒａパドル乾燥機（ＮＡＲＡ  Ｍａｃｈｉｎｅｒｙ  Ｅｕｒｏｐｅ；  Ｆｒｅｃｈｅｎ；  ドイツ）である。さらには、流動床乾燥機を使用することも可能である。後者の場合、他の実施態様と比較して、反応時間をより短くすることができる。
【０１２９】
横型乾燥機を使用する場合、乾燥機を地面に対して数度の傾斜角で設置して、乾燥機を通じた適切な生成物の流れをもたらすことが、多くの場合有利である。前記の角度は固定されていてもよいし、調節されることもでき、且つ、典型的には０〜１０度、好ましくは１〜６度、最も好ましくは２〜４度である。
【０１３０】
本発明の１つの実施態様において、２つの異なる加熱領域を１つの装置内に有する接触式乾燥機が使用される。例えばＮａｒａパドル乾燥機は、１つの加熱領域または選択的に２つの加熱領域を使用可能である。２つまたはそれより多くの加熱領域の乾燥機を使用する利点は、熱による後処理の、および／または後表面架橋の異なる段階を統合することができることである。
【０１３１】
本発明の１つの好ましい実施態様において、熱い第１の加熱領域を有する接触式乾燥機が使用され、次に、同じ乾燥機内の温度保持領域が使用される。この設定は、生成物の温度の迅速な上昇および第１の加熱領域における過剰な液体の蒸発を可能にする一方で、乾燥機の残りの部分は単に生成物の温度を安定に保持して、反応を完了させる。
【０１３２】
本発明の他の好ましい実施態様において、温かい第１の加熱領域を有する接触式乾燥機が使用され、次に、熱い加熱領域が使用される。第１の温かい領域において、熱による後処理が行われるまたは完了される一方で、次の熱い領域において表面後架橋が行われる。
【０１３３】
典型的な実施態様において、１つだけの温度領域を有するパドル加熱器が用いられる。
【０１３４】
当業者は所望の最終製品の特性および重合段階からの利用可能なベースポリマーの量に依存して、それらの設定の任意の１つを選択する。
【０１３５】
熱による表面後架橋を、ミキサー自体の中で、外装を加熱すること、温かい空気または蒸気中でブローすることによって行うことができる。ダウンストリーム乾燥機、例えば棚段乾燥機、回転管状炉または加熱可能なスクリューも同様に適している。流動床乾燥機内で混合および乾燥することが特に有利である。
【０１３６】
好ましい熱による表面後架橋温度は１００〜１８０℃、好ましくは１２０〜１７０℃、より好ましくは１３０〜１６５℃、最も好ましくは１４０〜１６０℃の範囲である。反応ミキサーまたは乾燥機内でのこの温度での好ましい滞留時間は、好ましくは少なくとも５分、より好ましくは少なくとも２０分、最も好ましくは少なくとも４０分、および典型的には最長１２０分である。
【０１３７】
熱による表面後架橋後のポリマー粒子を冷却することが好ましい。冷却を、好ましくは接触式冷却機、より好ましくはパドル冷却機、最も好ましくはディスク冷却機内で行う。適した冷却機は、例えばＨｏｓｏｋａｗａ  Ｂｅｐｅｘ（登録商標）  横型パドル冷却機（Ｈｏｓｏｋａｗａ  Ｍｉｃｒｏｎ  ＧｍｂＨ；  Ｌｅｉｎｇａｒｔｅｎ；  ドイツ）、Ｈｏｓｏｋａｗａ  Ｂｅｐｅｘ（登録商標）ディスク冷却機（Ｈｏｓｏｋａｗａ  Ｍｉｃｒｏｎ  ＧｍｂＨ；  Ｌｅｉｎｇａｒｔｅｎ；  ドイツ）、Ｈｏｌｏ−Ｆｌｉｔｅ（登録商標）冷却機（Ｍｅｔｓｏ  Ｍｉｎｅｒａｌｓ  Ｉｎｄｕｓｔｒｉｅｓ  Ｉｎｃ．；  Ｄａｎｖｉｌｌｅ；  米国）およびＮａｒａパドル冷却機（ＮＡＲＡ  Ｍａｃｈｉｎｅｒｙ  Ｅｕｒｏｐｅ；  Ｆｒｅｃｈｅｎ；  ドイツ）である。さらには、流動床冷却機を使用することも可能である。
【０１３８】
冷却機内で、ポリマー粒子を、２０〜１５０℃、好ましくは４０〜１２０℃、より好ましくは６０〜１００℃、および最も好ましくは７０〜９０℃の範囲の温度に冷却する。特に接触冷却機が使用される場合、温水を使用した冷却が好ましい。
【０１３９】
被覆
特性を改善するために、吸水性ポリマー粒子を被覆し且つ／または随意に加湿することができる。内部の流動床、外部の流動床、および／または熱による後処理のために使用される外部のミキサー、および／または別途のコーター（ミキサー）を、吸水性ポリマー粒子を被覆するために使用できる。さらには、冷却機および／または別途のコーター（ミキサー）を使用して、表面後架橋された吸水性ポリマー粒子を被覆／加湿することができる。捕捉挙動を調節するために、および浸透性（ＳＦＣまたはＧＢＰ）を改善するために適した被覆は、例えば、無機の不活性物質、例えば水溶性の金属塩、有機ポリマー、カチオン性ポリマー、アニオン性ポリマーおよび多価の金属カチオンである。色安定性を改善するための適した被覆は、例えば還元剤、キレート剤および抗酸化剤である。ダストを結合するために適した被覆は、例えばポリオールである。ポリマー粒子の望ましくないケーク化傾向に対抗する、適した被覆は、例えばフュームドシリカ、例えばＡｅｒｏｓｉｌ（登録商標）  ２００および界面活性剤、例えばＳｐａｎ（登録商標）  ２０およびＰｌａｎｔａｃａｒｅ（登録商標）  ８１８  ＵＰである。好ましい被覆は、アルミニウムジヒドロキシモノアセテート、硫酸アルミニウム、乳酸アルミニウム、アルミニウム３−ヒドロキシプロピオネート、酢酸ジルコニウム、クエン酸またはそれらの水溶性の塩、ジ−およびモノリン酸、またはそれらの水溶性塩、Ｂｌａｎｃｏｌｅｎ（登録商標）、Ｂｒｕｅｇｇｏｌｉｔｅ（登録商標）  ＦＦ７、Ｃｕｂｌｅｎ（登録商標）、Ｓｐａｎ（登録商標）  ２０およびＰｌａｎｔａｃａｒｅ（登録商標）  ８１８  ＵＰである。
【０１４０】
上記の酸の塩が遊離酸の代わりに使用される場合、好ましい塩はアルカリ金属塩、アルカル土類金属塩、アルミニウム塩、ジルコニウム塩、チタン塩、亜鉛塩、およびアンモニウム塩である。
【０１４１】
商品名Ｃｕｂｌｅｎ（登録商標）  （Ｚｓｃｈｉｍｍｅｒ  ＆  Ｓｃｈｗａｒｚ  Ｍｏｈｓｄｏｒｆ  ＧｍｂＨ  ＆  Ｃｏ  ＫＧ；  Ｂｕｒｇｓｔａｅｄｔ；  ドイツ）として、以下の酸および／またはそれらのアルカリ金属塩（好ましくはＮａおよびＫ塩）が入手可能であり、且つ本発明の範囲内で、例えば最終製品に色安定性を付与するために使用することができる：
１−ヒドロキシエタン−１，１−ジホスホン酸、アミノトリス（メチレンホスホン酸）、エチレンジアミンテトラ（メチレンホスホン酸）、ジエチレントリアミンペンタ（メチレンホスホン酸）、ヘキサメチレンジアミンテトラ（メチレンホスホン酸）、ヒドロキシエチルアミノジ（メチレンホスホン酸）、２−ホスホノブタン−１，２，４−トリカルボン酸、ビス（ヘキサメチレントリアミンペンタ（メチレンホスホン酸)。最も好ましくは１−ヒドロキシエタン−１，１−ジホスホン酸またはナトリウム、カリウムまたはアンモニウムとのそれらの塩が用いられる。上記のＣｕｂｌｅｎｅｓ（登録商標）の任意の混合物を使用できる。
【０１４２】
選択的に、重合において使用するための先述の任意のキレート剤を最終製品上に被覆することができる。
【０１４３】
適した無機の不活性物質は、ケイ酸塩、例えばモンモリロナイト、カオリナイトおよびタルク、ゼオライト、活性炭、ポリケイ酸、炭酸マグネシウム、炭酸カルシウム、リン酸カルシウム、リン酸アルミニウム、硫酸バリウム、酸化アルミニウム、二酸化チタンおよび酸化鉄（ＩＩ）である。ポリケイ酸を使用することが好ましく、それは製造方式によって沈降シリカとフュームドシリカとに分けられる。その２つの形は、それぞれＳｉｌｉｃａ  ＦＫ、Ｓｉｐｅｒｎａｔ（登録商標）、Ｗｅｓｓａｌｏｎ（登録商標）  （沈降シリカ）およびＡｅｒｏｓｉｌ（登録商標）  （フュームドシリカ）という名称で市販されている。無機の不活性物質を、水性または水混和性の分散剤中の分散液として、または物質そのもので使用することができる。
【０１４４】
吸水性ポリマー粒子が無機の不活性物質で被覆される場合、使用される無機の不活性物質の量は、吸水性ポリマー粒子に対して、好ましくは０．０５〜５質量％、より好ましくは０．１〜１．５質量％、最も好ましくは０．３〜１質量％である。
【０１４５】
適した有機ポリマーは、ポリアルキルメタクリレートまたは熱可塑性樹脂、例えばポリ塩化ビニル、ワックスであってポリエチレン、ポリプロピレン、ポリアミドまたはポリテトラフルオロエチレンに基づくものである。他の例は、スチレン・イソプレン・スチレンブロックコポリマー、またはスチレン・ブタジエン・スチレンブロックコポリマーである。他の例は、商品名Ｐｏｖａｌ（登録商標）  Ｒ  （Ｋｕｒａｒａｙ  Ｅｕｒｏｐｅ  ＧｍｂＨ；  Ｆｒａｎｋｆｕｒｔ；  ドイツ）として入手可能であるシラノール基を有するポリビニルアルコールである。
【０１４６】
適したカチオン性ポリマーは、ポリアルキレンポリアミン、ポリアクリルアミドのカチオン性誘導体、ポリエチレンイミンおよびポリ四級アミンである。
【０１４７】
ポリ四級アミンは、例えば、ヘキサメチレンジアミンとジメチルアミンとエピクロロヒドリンとの縮合生成物、ジメチルアミンとエピクロロヒドリンとの縮合生成物、ヒドロキシエチルセルロースとジアリルジメチルアンモニウムクロリドとのコポリマー、アクリルアミドとα−メタクリロイルオキシエチルトリメチルアンモニウムクロリドとのコポリマー、ヒドロキシエチルセルロースとエピクロロヒドリンとトリメチルアミンとの縮合生成物、ジアリルメチルアンモニウムクロリドのホモポリマーおよびエピクロロヒドリンのアミドアミンへの付加生成物である。さらに、ポリ四級アミンを、硫酸ジメチルとポリマー、例えばポリエチレンイミン、ビニルピロリドンとジメチルアミノエチルメタクリレートとのコポリマーまたはエチルメタクリレートとジエチルアミノエチルメタクリレートとのコポリマーと反応させることによって得ることができる。ポリ四級アミンは広い分子量範囲内で入手可能である。
【０１４８】
しかしながら、それら自身でネットワークを形成できる試薬、例えばエピクロロヒドリンのポリアミドアミンへの付加生成物によって、または添加された架橋剤と反応できるカチオン性ポリマー、例えばポリアミンまたはポリイミンをポリエポキシド、多官能性エステル、多官能性酸または多官能性（メタ）アクリレートと組み合わせて施与することによって、カチオン性ポリマーを粒子表面上に生成することも可能である。
【０１４９】
一級または二級アミノ基、例えばポリエチレンイミン、ポリアリルアミンおよびポリリシンを有する全ての多官能性アミンを使用することが可能である。本発明による方法によって噴霧された液体は好ましくは少なくとも１つのポリアミン、例えばポリビニルアミンまたは部分的に加水分解されたポリビニルホルムアミドを含む。
【０１５０】
カチオン性ポリマーを、水性または水混和性溶剤中の溶液として、水性または水混和性分散剤中の分散液として、または物質そのもので使用できる。
【０１５１】
吸水性ポリマー粒子がカチオン性ポリマーで被覆される場合、吸水性ポリマー粒子に対するカチオン性ポリマーの使用量は通常０．００１質量％未満、典型的には０．０１質量％未満、好ましくは０．１〜１５質量％、より好ましくは０．５〜１０質量％、最も好ましくは１〜５質量％である。
【０１５２】
適したアニオン性ポリマーは、ポリアクリレート（酸性の形態または部分的に塩として中和されている）、アクリル酸とマレイン酸とのコポリマー（商品名Ｓｏｋａｌａｎ（登録商標）  （ＢＡＳＦ  ＳＥ；  Ｌｕｄｗｉｇｓｈａｆｅｎ；  ドイツ）として入手可能）、およびイオン性電荷が組み込まれたポリビニルアルコール（商品名Ｐｏｖａｌ（登録商標）  Ｋ  （Ｋｕｒａｒａｙ  Ｅｕｒｏｐｅ  ＧｍｂＨ；  Ｆｒａｎｋｆｕｒｔ；  ドイツ）として入手可能）である。
【０１５３】
適した多価金属カチオンは、Ｍｇ2+、Ｃａ2+、Ａｌ3+、Ｓｃ3+、Ｔｉ4+、Ｍｎ2+、Ｆｅ2+/3+、Ｃｏ2+、Ｎｉ2+、Ｃｕ+/2+、Ｚｎ2+、Ｙ3+、Ｚｒ4+、Ａｇ+、Ｌａ3+、Ｃｅ4+、Ｈｆ4+およびＡｕ+/3+であり、好ましい金属カチオンはＭｇ2+、Ｃａ2+、Ａｌ3+、Ｔｉ4+、Ｚｒ4+およびＬａ3+であり、特に好ましい金属カチオンはＡｌ3+、Ｔｉ4+およびＺｒ4+である。金属カチオンは、単独または互いに混合して使用することができる。上記の金属カチオンの適した金属塩は、使用される溶剤中で充分な可溶性を有する全てのものである。特に適した金属塩は、弱く錯化しているアニオン、例えば塩化物イオン、水酸化物イオン、炭酸イオン、酢酸イオン、ギ酸イオン、プロピオン酸イオン、硝酸イオン、硫酸イオンおよびメタン硫酸イオンを有する。金属塩は好ましくは溶液として、または安定な水性コロイド分散液として使用される。金属塩のために使用される溶剤は、水、アルコール、エチレンカーボネート、プロピレンカーボネート、ジメチルホルムアミド、ジメチルスルホキシド、およびそれらの混合物であってよい。水、および水／アルコール混合物、例えば水／メタノール、水／イソプロパノール、水／１，３−プロパンジオール、水／１，２−プロパンジオール／１，４−ブタンジオールまたは水／プロピレングリコールが特に好ましい。
【０１５４】
吸水性ポリマー粒子が多価の金属カチオンで被覆される場合、使用される多価の金属カチオンの量は、吸水性ポリマー粒子に対して、好ましくは０．０５〜５質量％、より好ましくは０．１〜１．５質量％、最も好ましくは０．３〜１質量％である。
【０１５５】
適した還元剤は例えば、亜硫酸ナトリウム、亜硫酸水素ナトリウム(重亜硫酸ナトリウム)、亜ジチオン酸ナトリウム、スルフィン酸およびそれらの塩、アスコルビン酸、次亜リン酸ナトリウム、亜リン酸ナトリウム、およびホスフィン酸およびそれらの塩である。しかしながら、次亜リン酸の塩、例えば次亜リン酸ナトリウム、スルフィン酸の塩、例えば２−ヒドロキシ−２−スルフィナト酢酸の二ナトリウム塩およびアルデヒドの付加生成物、例えば２−ヒドロキシ−２−スルホナト酢酸の二ナトリウム塩が好ましい。しかしながら、使用される還元剤は、２−ヒドロキシ−２−スルフィナト酢酸のナトリウム塩と、２−ヒドロキシ−２−スルホナト酢酸の二ナトリウム塩と、亜硫酸水素ナトリウムとの混合物であってよい。かかる混合物はＢｒｕｅｇｇｏｌｉｔｅ（登録商標）  ＦＦ６およびＢｒｕｅｇｇｏｌｉｔｅ（登録商標）  ＦＦ７  （Ｂｒｕｅｇｇｅｍａｎｎ  Ｃｈｅｍｉｃａｌｓ；  Ｈｅｉｌｂｒｏｎｎ；  ドイツ）として入手可能である。精製された２−ヒドロキシ−２−スルホナト酢酸およびそのナトリウム塩（商品名Ｂｌａｎｃｏｌｅｎ（登録商標）として同じ会社から入手可能）も有用である。
【０１５６】
還元剤は典型的には適した溶剤中、好ましくは水中での溶液の形態で使用される。還元剤を純粋な物質として使用してもよいし、または上記の還元剤の任意の混合物を使用してもよい。
【０１５７】
吸水性ポリマー粒子が還元剤で被覆される場合、使用される還元剤の量は、吸水性ポリマー粒子に対して、好ましくは０．０１〜５質量％、より好ましくは０．０５〜２質量％、最も好ましくは０．１〜１質量％である。
【０１５８】
適したポリオールは、分子量４００〜２００００ｇ／ｍｏｌを有するポリエチレングリコール、ポリグリセロール、３〜１００箇所エトキシ化されたポリオール、例えばトリメチロールプロパン、グリセロール、ソルビトール、マンニトール、イノシトール、ペンタエリトリトールおよびネオペンチルグリコールである。特に適したポリオールは、７〜２０箇所エトキシ化されたグリセロールまたはトリメチロールプロパン、例えばＰｏｌｙｏｌ  ＴＰ  ７０（登録商標）（Ｐｅｒｓｔｏｒｐ  ＡＢ、Ｐｅｒｓｔｏｒｐ、スウェーデン）である。後者は、特にそれらが吸水性ポリマー粒子の水性抽出の表面張力をわずかだけしか下げないという利点を有する。ポリオールは好ましくは、水性または水混和性の溶剤中の溶液として使用される。
【０１５９】
ポリオールを、表面架橋の前、間、または後に添加することができる。好ましくは表面架橋後に添加する。上記で列挙されたポリオールの任意の混合物を使用できる。
【０１６０】
吸水性ポリマー粒子がポリオールで被覆される場合、ポリオールの使用量は、吸水性ポリマー粒子に対して、好ましくは０．００５〜２質量％、より好ましくは０．０１〜１質量％、最も好ましくは０．０５〜０．５質量％である。
【０１６１】
前記被覆を、好ましくは可動式混合器具を備えたミキサー、例えばスクリューミキサー、ディスクミキサー、パドルミキサーおよびドラムミキサー内で実施する。適したミキサーは、例えば、横型Ｐｆｌｕｇｓｃｈａｒ（登録商標）プロシェアミキサー（Ｇｅｂｒ．  Ｌｏｅｄｉｇｅ  Ｍａｓｃｈｉｎｅｎｂａｕ  ＧｍｂＨ；  Ｐａｄｅｒｂｏｒｎ；  ドイツ）、Ｖｒｉｅｃｏ−Ｎａｕｔａ連続式ミキサー（Ｈｏｓｏｋａｗａ  Ｍｉｃｒｏｎ  ＢＶ；  Ｄｏｅｔｉｎｃｈｅｍ；  オランダ）、Ｐｒｏｃｅｓｓａｌｌ  Ｍｉｘｍｉｌｌミキサー（Ｐｒｏｃｅｓｓａｌｌ  Ｉｎｃｏｒｐｏｒａｔｅｄ；  Ｃｉｎｃｉｎｎａｔｉ；  米国）およびＲｕｂｅｒｇ連続式流動ミキサー（Ｇｅｂｒｕｅｄｅｒ  Ｒｕｂｅｒｇ  ＧｍｂＨ  ＆  Ｃｏ  ＫＧ、Ｎｉｅｈｅｉｍ、ドイツ）である。さらには、混合のために流動床を使用することも可能である。
【０１６２】
凝集
吸水性ポリマー粒子をさらに選択的に凝集させることができる。前記凝集を、重合、熱による後処理、熱による表面後架橋または被覆の後に行うことができる。
【０１６３】
有用な凝集助剤は、水および水混和性の有機溶剤、例えばアルコール、テトラヒドロフランおよびアセトンを含み、水溶性ポリマー粒子を追加的に使用することができる。
【０１６４】
凝集のために、凝集助剤を含む溶液を吸水性ポリマー粒子上に噴霧する。溶液での噴霧を、例えば、可動式混合器具を備えたミキサー、例えばスクリューミキサー、パドルミキサー、ディスクミキサー、プロシェアミキサーおよびシャベルミキサー内で行うことができる。有用なミキサーは例えば、Ｌｏｅｄｉｇｅ（登録商標）ミキサー、Ｂｅｐｅｘ（登録商標）ミキサー、Ｎａｕｔａ（登録商標）ミキサー、Ｐｒｏｃｅｓｓａｌｌ（登録商標）ミキサー、およびＳｃｈｕｇｉ（登録商標）ミキサーを含む。縦型ミキサーが好ましい。流動床装置が特に好ましい。
【０１６５】
熱による後処理、表面後架橋および随意の被覆の統合
本発明の好ましい実施態様において、熱による後処理の段階と熱による表面後架橋の段階とを統合して、１つの工程段階にする。そのような統合は、低コストの装置の使用を可能にし、さらに、該方法は低温で運用でき、そのことにより、費用面で効率的になり且つ熱分解による変色および仕上げられた製品の性能特性の損失が回避される。
【０１６６】
ミキサーを、熱による後処理の箇所で引用された任意の装置の選択肢から選択できる。Ｒｕｂｅｒｇ連続式流動ミキサー、ＢｅｃｋｅｒシャベルミキサーおよびＰｆｌｕｇｓｃｈａｒ（登録商標）プロシェアミキサーが好ましい。
【０１６７】
この特に好ましい実施態様において、表面後架橋溶液を撹拌しながら吸水性ポリマー粒子上に噴霧する。
【０１６８】
熱による後処理／表面後架橋に続き、吸水性ポリマー粒子を所望の湿分水準に乾燥させ、且つ、この段階のために、表面後架橋の箇所で引用された任意の乾燥機を選択できる。しかしながら、この特に好ましい実施態様においては乾燥のみが必要であるため、単純且つ低コストの加熱接触式乾燥機、例えば加熱されたスクリュー乾燥機、例えばＨｏｌｏ−Ｆｌｉｔｅ（登録商標）乾燥機（Ｍｅｔｓｏ  Ｍｉｎｅｒａｌｓ  Ｉｎｄｕｓｔｒｉｅｓ  Ｉｎｃ．；  Ｄａｎｖｉｌｌｅ；  米国）を使用することが可能である。選択的に、流動床を使用できる。生成物を予め規定され且つ短い滞留時間で乾燥させなければならない場合、トーラスディスク乾燥機またはパドル乾燥機、例えばＮａｒａパドル乾燥機（ＮＡＲＡ  Ｍａｃｈｉｎｅｒｙ  Ｅｕｒｏｐｅ；  Ｆｒｅｃｈｅｎ；  ドイツ）を使用することが可能である。
【０１６９】
本発明の好ましい実施態様において、表面後架橋の箇所で引用された多価カチオンを、表面後架橋剤の添加前、間または後に、横型ミキサーの軸に沿った異なる添加点を使用して粒子表面に施与する。
【０１７０】
本発明の非常に特に好ましい実施態様において、熱による後処理、表面後架橋、および被覆の段階を統合して、１つの工程段階にする。適した被覆は、被覆の箇所で引用されたカチオン性ポリマー、界面活性剤および無機の不活性物質である。被覆剤を、表面後架橋剤の添加前、間または後に、横型ミキサーの軸に沿った異なる添加点を使用して粒子表面に施与することもできる。
【０１７１】
多価カチオンおよび／またはカチオン性ポリマーは、残留する表面後架橋剤の追加的な捕捉剤として作用することができる。本発明の好ましい実施態様において、多価カチオンおよび／またはカチオン性ポリマーの前に、表面後架橋剤を添加して、表面後架橋剤を先に反応させる。
【０１７２】
界面活性剤および／または無機の不活性物質を使用して、湿気のある大気条件下でのこの工程段階の間の粘着またはケーキングを回避することができる。好ましい界面活性剤は非イオン性の界面活性剤および両性の界面活性剤である。好ましい無機の不活性物質は、粉末または分散液の形態の沈降シリカおよびフュームドシリカである。
【０１７３】
溶液／分散液を調製するために使用される液体の全体量は、処理されるべき吸水性ポリマー粒子の質量での量に対して典型的には０．０１質量％〜２５質量％、好ましくは０．５質量％〜１２質量％、より好ましくは２質量％〜７質量％、最も好ましくは３質量％〜６質量％である。
【０１７４】
好ましい実施態様を、図１〜１２に図示する。
【０１７５】
乾燥ガスを、図１に示されるように噴霧乾燥機の上部でガス分配器（３）を介して供給する。乾燥ガスを部分的に、バグハウスフィルター（９）および凝縮器塔（１２）を介して再循環させる（乾燥ガスループ）。噴霧乾燥機の内側の圧力は、大気圧未満である。
【０１７６】
噴霧乾燥機の出口温度は好ましくは、図３に示すように円筒状の部分の端部で周囲のまわりの３つの点で測定される。単一測定（４７）を使用して、円筒状の噴霧乾燥機出口の平均温度を計算する。
【０１７７】
生成物は、内部の流動床（２７）内に蓄積した。調節された内部の流動床ガスを、内部の流動床（２７）に管（２５）を介して供給する。内部の流動床ガスの相対湿度は、好ましくは管（２３）を介して蒸気を添加することによって調節される。
【０１７８】
噴霧乾燥機のオフガスはバグハウスフィルター（９）においてろ過され、且つ、急冷／冷却のための凝縮器塔（１２）に移送される。バグハウスフィルター（９）の後、伝熱式熱交換器システムを使用して、凝縮器塔（１２）の後のガスを予熱することができる。バグハウスフィルター（９）を好ましくは８０〜１８０℃、より好ましくは９０〜１５０℃、最も好ましくは１００〜１４０℃の温度でトレース加熱することができる。凝縮器塔（１２）内側の（一定の）充填水準を調節することによって、過剰な水を凝縮器塔（１２）の外にポンプで排出する。凝縮器塔（１２）の内側の温度が好ましくは２０〜１００℃、より好ましくは２５〜８０℃、最も好ましくは３０〜６０℃であるように、凝縮器塔（１２）の内側の水を熱交換器（１３）によって冷却し、且つ、急冷ノズル（１１）を介してガスに対して向流にポンプ輸送する。凝縮器塔（１２）の内側の水は、中和剤を投入することによってアルカリ性のｐＨに設定され、モノマーａ）の蒸気を洗い流す。凝縮器塔（１２）からの水溶液を、モノマー溶液の調製に返送することができる。
【０１７９】
凝縮器塔のオフガスを、乾燥ガスの導入管（１）と、調節された内部の流動床ガス（２５）とに分割する。ガスの温度を熱交換器（２０）および（２２）を介して調節する。熱い乾燥ガスを、ガス分配器（３）を介して並流型噴霧乾燥機に供給する。ガス分配器（３）は、好ましくは一組のプレートから構成され、乾燥ガス量に依存して好ましくは１〜１００ｍｂａｒ、より好ましくは２〜３０ｍｂａｒ、最も好ましくは４〜２０ｍｂａｒの圧力降下をもたらす。適宜、ガスノズルまたはバッフル板を使用して、乱流および／または遠心性の速度を乾燥ガスに導入することもできる。
【０１８０】
調節された内部の流動床ガスを、内部の流動床（２７）に管（２５）を介して供給する。外部の流動床ガスの相対湿度は、好ましくは管（２３）を介して蒸気を添加することによって調節される。凝縮を防ぐために、内部の流動床と共に熱交換器に蒸気を添加する。内部の流動床（２７）内の生成物の滞留量を、回転バルブ（２８）の回転速度を介して調節することができる。
【０１８１】
生成物を内部の流動床（２７）から回転バルブ（２８）を介して排出する。内部の流動床（２７）内の生成物の滞留量を、回転バルブ（２８）の回転速度を介して調節することができる。超過分（ｏｖｅｒｓ）／塊状物をふるい落とすために、ふるい（２９）を使用する。
【０１８２】
モノマー溶液は好ましくはまずモノマーａ）と中和剤と混合し、且つ随意に次に架橋剤と混合することによって調製される。中和の間の温度は、熱交換器およびループ中のポンピングを使用することにより、好ましくは５〜６０℃、より好ましくは８〜４０℃、最も好ましくは１０〜３０℃に調節される。フィルターユニットは好ましくはループにおいてポンプの後で使用される。開始剤は、図１に示されるとおり、液滴化器の上流のモノマー溶液に、固定ミキサー（３１）および（３２）を用いて、管（３３）および（３４）を介して計量供給される。好ましくは、温度好ましくは５〜６０℃、より好ましくは１０〜５０℃、最も好ましくは１５〜４０℃を有する過酸化物溶液を、管（３３）を介して添加し、且つ好ましくは、温度好ましくは２〜３０℃、より好ましくは３〜１５℃、最も好ましくは４〜８℃を有するアゾ開始剤溶液を、管（３４）を介して添加する。各々の開始剤は好ましくはループ内でポンプ輸送され、且つ、調節バルブを介して各々の液滴化ユニットに投入される。第二のフィルターユニットは好ましくは固定ミキサー（３２）の後で使用される。液滴プレート（５７）の前の配管内での、全ての開始剤一式と混合されたモノマー溶液の平均滞留時間は、好ましくは６０秒未満、より好ましくは３０秒未満、最も好ましくは１０秒未満である。
【０１８３】
モノマー溶液を噴霧乾燥機の上部に投入するために、図４に示されるとおり、好ましくは３つの液滴化器ユニットが使用される。しかしながら、工程のスループットおよび製品の品質を最適化するために必要な任意の数の液滴化器を使用できる。従って、本発明において、少なくとも１つの液滴化器が用いられ、且つ、幾何学的に可能な限り多くの液滴化器を使用できる。
【０１８４】
液滴化器ユニットは、図５に示されるとおり、液滴化器のカセット（５３）用の開口部を有する外部の管（５１）から構成される。液滴化器のカセット（５３）は、内部の管（５２）と接続される。端部で封止としてＰＴＦＥブロック（５４）を有する内部の管（５３）を、工程の稼働の間、メンテナンスの目的のために、外部の管（５１）に押し入れ且つ出すことができる。
【０１８５】
液滴化器のカセット（６１）の温度は、図６に示されるとおり、流路（５９）内の水によって、好ましくは５〜８０℃、より好ましくは１０〜７０℃、最も好ましくは３０〜６０℃に調節される。
【０１８６】
液滴化器のカセットは、直径好ましくは５０〜５００μｍ、より好ましくは１００〜３００μｍ、最も好ましくは１５０〜２５０μｍを有する孔を、好ましくは１０〜１５００、より好ましくは５０〜１０００、最も好ましくは１００〜５００個有する。孔は円形、長方形、三角形または任意の他の形状のものであってよい。円形の孔が好ましい。孔の長さ対孔の直径の比は、好ましくは０．５〜１０、より好ましくは０．８〜５、最も好ましくは１〜３である。液滴プレート（５７）は、入口の孔流路を使用する場合、孔の長さよりもより厚い厚さを有することができる。液滴プレート（５７）は好ましくは、ＷＯ２００８／０８６９７６号Ａ１内に開示されるとおり長く且つ狭い。液滴プレート１つあたり多数の孔の列、好ましくは１〜２０列、より好ましくは２〜５列を使用することができる。
【０１８７】
液滴化器のカセット（６１）は、予め混合されたモノマーおよび開始剤溶液の均質な分布のために、本質的に停滞する容積のない流路（６０）および２つの液滴プレート（５７）から構成される。液滴プレート（５７）は、好ましくは１〜９０°、より好ましくは３〜４５°、最も好ましくは５〜２０°の角度で、角度がつけられた構成を有する。各々の液滴プレート（５７）は好ましくは耐熱性および／または化学薬品耐性の材料、例えばステンレス鋼、ポリエーテルエーテルケトン、ポリカーボネート、ポリアリールスルホン、例えばポリスルホン、またはポリフェニルスルホン、またはフッ素系ポリマー、例えばペルフルオロアルコキシエチレン、ポリテトラフルオロエチレン、ポリフッ化ビニリデン、エチレン−クロロトリフルオロエチレンコポリマー、エチレン−テトラフルオロエチレンコポリマーおよびフッ素化ポリエチレン製である。ＷＯ２００７／０３１４４１号Ａ１内に開示されるような被覆された液滴プレートを使用することもできる。液滴プレートのための材料の選択は、液滴の形成ができなければならないという以外に制限はなく、且つ、表面上での重合の開始を触媒しない材料を使用することが好ましい。
【０１８８】
開始剤溶液を含むモノマーの、液滴化器ユニット１つあたりのスループットは、好ましくは１５０〜２５００ｋｇ／ｈ、より好ましくは２００〜１０００ｋｇ／ｈ、最も好ましくは３００〜６００ｋｇ／ｈである。孔１つあたりのスループットは、好ましくは０．１〜１０ｋｇ／ｈ、より好ましくは０．５〜５ｋｇ／ｈ、最も好ましくは０．７〜２ｋｇ／ｈである。
【０１８９】
並流型噴霧乾燥機（５）の立ち上げを、以下の順で行うことができる：
・  凝縮器塔（１２）を起動、
・  通風装置（１０）および（１７）を起動、
・  熱交換器（２０）を起動、
・  乾燥ガスループを９５℃まで加熱、
・  窒素入口（１９）を介して窒素供給を開始、
・  残留酸素が４質量％未満になるまで待機、
・  乾燥ガスループを加熱、
・  温度１０５℃で、水の供給（図示せず）を開始、且つ、
・  目標温度で水の供給を停止し、且つ液滴化器ユニット（４）を介してモノマーの供給を開始。
【０１９０】
並流型噴霧乾燥機（５）の立ち下げを、以下の順で行うことができる：
・  モノマーの供給を停止し、且つ水の供給（図示せず）を開始、
・  熱交換器（２０）を立ち下げ、
・  熱交換器（１３）を介して乾燥ガスループを冷却、
・  温度１０５℃で、水の供給を停止、
・  温度６０℃で、窒素入口（１９）を介した窒素供給を停止、且つ
・  乾燥ガスループ中に空気を供給（図示せず）。
【０１９１】
損傷を防ぐために、並流型噴霧乾燥機（５）を非常に注意深く加熱および冷却しなければならない。急速な温度変化を回避しなければならない。
【０１９２】
内部の流動床の底部における開口部を、図７に示されるとおり、吸水性ポリマー粒子が循環して流れるように配置することができる。図７に示される底部は、４つの区域（６２）を含む。区域（６２）中の開口部（６３）は、通過するガス流を次の区域（６２）の方向にみちびくスリットの形状である。図８は開口部（６３）の拡大図を示す。
【０１９３】
開口部は孔またはスリットの形状を有することができる。孔の直径は好ましくは０．１〜１０ｍｍ、より好ましくは０．２〜５ｍｍ、最も好ましくは０．５〜２ｍｍである。スリットは好ましくは１〜１００ｍｍ、より好ましくは２〜２０ｍｍ、最も好ましくは５〜１０ｍｍの長さ、および好ましくは０．５〜２０ｍｍ、より好ましくは１〜１０ｍｍ、最も好ましくは２〜５ｍｍの幅を有する。
【０１９４】
図９および図１０は、内部の流動床内で使用できるレーキ型撹拌機（６４）を示す。レーキの突起部（６５）はジグザグの配置を有する。レーキ型撹拌機の速度は好ましくは０．５〜２０ｒｐｍ、より好ましくは１〜１０ｒｐｍ、最も好ましくは２〜５ｒｐｍである。
【０１９５】
始動のために、内部の流動床を吸水性ポリマー粒子の層で、好ましくは５〜５０ｃｍ、より好ましくは１０〜４０ｃｍ、最も好ましくは１５〜３０ｃｍ充填できる。
【０１９６】
吸水性ポリマー粒子
本発明は、本発明による方法によって得られる吸水性ポリマー粒子を提供する。
【０１９７】
本発明はさらに、遠心保持容量３５〜７５ｇ／ｇ、高荷重下吸収２０〜５０ｇ／ｇ、抽出可能成分の水準１０質量％未満、および多孔率２０〜４０％を有する表面後架橋された吸水性ポリマー粒子を提供する。
【０１９８】
本発明による方法によって得られる表面後架橋された吸水性ポリマー粒子は、非常に高い遠心保持容量（ＣＲＣ）および高い高荷重下吸収（ＡＵＨＬ）を示し、且つ、それらのパラメータの合計（＝ＣＲＣ＋ＡＵＨＬ）は、少なくとも６０ｇ／ｇ、好ましくは少なくとも６５ｇ／ｇ、最も好ましくは少なくとも７０ｇ／ｇ、および１２０ｇ／ｇ以下、好ましくは１００ｇ／ｇ未満、より好ましくは９０ｇ／ｇ未満、および最も好ましくは８０ｇ／ｇ未満であることが特に有利である。本発明による方法によって得られる表面後架橋された吸水性ポリマー粒子は、さらに好ましくは、少なくとも１５ｇ／ｇ、好ましくは少なくとも１８ｇ／ｇ、より好ましくは少なくとも２１ｇ／ｇ、最も好ましくは少なくとも２５ｇ／ｇ、および５０ｇ／ｇ以下の、高荷重下吸収（ＡＵＨＬ）を示す。
【０１９９】
遠心保持容量（ＣＲＣ）が、表面後架橋された吸水性ポリマー粒子の最大保水能力であるので、このパラメータを最大化することが重要である。しかしながら、高荷重下吸収（ＡＵＨＬ）は、膨潤の間に衛生物品中で繊維マトリックスを開孔させて、さらなる液体が物品の構造を容易に通過し、この液体の迅速な取り込みを可能にするために重要である。従って、両方のパラメータを最大化する必要がある。
【０２００】
本発明の吸水性ポリマー粒子は、遠心保持容量（ＣＲＣ）３５〜７５ｇ／ｇ、好ましくは３７〜６５ｇ／ｇ、より好ましくは３９〜６０ｇ／ｇ、最も好ましくは４０〜５５ｇ／ｇを有する。
【０２０１】
本発明の吸水性ポリマー粒子は、４９．２ｇ／ｃｍ2の荷重下吸収（ＡＵＨＬ）２０〜５０ｇ／ｇ、好ましくは２２〜４５ｇ／ｇ、より好ましくは２４〜４０ｇ／ｇ、最も好ましくは２５〜３５ｇ／ｇを有する。
【０２０２】
本発明の吸水性ポリマー粒子は、抽出可能成分の水準１０質量％未満、好ましくは８質量％未満、より好ましくは６質量％未満、最も好ましくは５質量％未満を有する。
【０２０３】
本発明の吸水性ポリマー粒子は、多孔率２０〜４０％、好ましくは２２〜３８％、より好ましくは２４〜３６％、最も好ましくは２５〜３５％を有する。
【０２０４】
好ましい吸水性ポリマー粒子は、遠心保持容量（ＣＲＣ）３７〜６５ｇ／ｇ、高荷重下吸収（ＡＵＨＬ）２２〜４５ｇ／ｇ、抽出可能成分の水準８質量％未満、および多孔率２２〜４５％を有するポリマー粒子である。
【０２０５】
より好ましい吸水性ポリマー粒子は、遠心保持容量（ＣＲＣ）３９〜６０ｇ／ｇ、高荷重下吸収（ＡＵＨＬ）２４〜４０ｇ／ｇ、抽出可能成分の水準６質量％未満、および多孔率２４〜４０％を有するポリマー粒子である。
【０２０６】
最も好ましい吸水性ポリマー粒子は、遠心保持容量（ＣＲＣ）４０〜５５ｇ／ｇ、高荷重下吸収（ＡＵＨＬ）２５〜３５ｇ／ｇ、抽出可能成分の水準５質量％未満、および多孔率２５〜３５％を有するポリマー粒子である。
【０２０７】
本発明はさらに、以下
Ｙ  ＞  −５００  ×  ｌｎ（Ｘ）＋１８８０、
好ましくは、Ｙ  ＞  −４９５  ×  ｌｎ（Ｘ）＋１８７５、
より好ましくは、Ｙ  ＞  −４９０  ×  ｌｎ（Ｘ）＋１８７０、
最も好ましくは、Ｙ  ＞  −４８５  ×  ｌｎ（Ｘ）＋１８６５、
の液体取り込み量の合計を有する表面後架橋された吸水性ポリマー粒子を提供し、前記式中、Ｙ［ｇ］は液体取り込み量の合計であり且つＸ［ｇ／ｇ］は遠心保持容量（ＣＲＣ）であり、前記遠心保持容量（ＣＲＣ）は少なくとも２５ｇ／ｇ、好ましくは少なくとも３０ｇ／ｇ、より好ましくは少なくとも３５ｇ／ｇ、最も好ましくは少なくとも４０ｇ／ｇであり、且つ、前記液体取り込み量は少なくとも３０ｇ、好ましくは少なくとも３５ｇ／ｇ、より好ましくは少なくとも４０ｇ／ｇ、最も好ましくは少なくとも４５ｇ／ｇである。
【０２０８】
本発明はさらに、特有の膨潤時間の変化が０．６未満、好ましくは０．５未満、より好ましくは０．４５未満、最も好ましくは０．４未満であり、且つ遠心保持容量（ＣＲＣ）が少なくとも３５ｇ／ｇ、好ましくは少なくとも３７ｇ／ｇ、より好ましくは少なくとも３８．５ｇ／ｇ、最も好ましくは少なくとも４０ｇ／ｇである表面後架橋された吸水性ポリマー粒子であって、前記特有の膨潤時間の変化が
Ｚ  ＜  （τ0.5−τ0.1）／τ0.5
である前記表面後架橋された吸水性ポリマー粒子を提供し、前記式中、Ｚは特有の膨潤時間の変化であり、τ0.1は０．１ｐｓｉ（６．９ｇ／ｃｍ2）の圧力下での特有の膨潤時間であり、且つτ0.5は０．５ｐｓｉ（３５．０ｇ／ｃｍ2）の圧力下での特有の膨潤時間である。
【０２０９】
本発明の吸水性ポリマー粒子は、平均球形度０．８０〜０．９５、好ましくは０．８２〜０．９３、より好ましくは０．８４〜０．９１、最も好ましくは０．８５〜０．９０を有する。球形度（ＳＰＨＴ）は
【数１】
2018135532.tif 000003
として定義され、前記式中、Ａはポリマー粒子の断面積であり且つＵは断面の周長である。平均球形度は体積平均球形度である。
【０２１０】
平均球形度は、例えばＣａｍｓｉｚｅｒ（登録商標）画像分析システム（Ｒｅｔｓｃｈ  Ｔｅｃｈｎｏｌｏｇｙ  ＧｍｂＨ；  Ｈａａｎ；  ドイツ）を用いて測定することができる。
【０２１１】
測定のために、漏斗を通じて生成物を導入し且つ計量路を備えた落下シャフトへと搬送する。粒子が光の壁を通って落下する間、それらがカメラで選択的に記録される。記録された画像を、選択されたパラメータに従ってソフトウェアによって評価する。
【０２１２】
丸さを評価するために、プログラム中で球形度として指定されたパラメータを用いる。報告されたパラメータは、平均体積重量球形度であり、粒子の体積は当量直径ｘｃminを介して測定された。当量直径ｘｃminを測定するために、合計３２の異なる空間方向について最長の弦の直径を各々測定する。当量直径ｘｃminは、それらの３２の弦直径の最も短いものである。粒子を記録するために、いわゆるＣＣＤズームカメラ（ＣＡＭ−Ｚ）を使用する。計量路を調節するために、カメラの検出ウィンドウの表面被覆率（透過率）０．５％が予め規定される。
【０２１３】
ポリマービーズが重合の間または後に凝集する場合、比較的低い球形度を有する吸水性ポリマー粒子が逆懸濁重合によって得られる。
【０２１４】
通常の溶液重合（ゲル重合）によって製造された吸水性ポリマー粒子は、乾燥後に粉砕され且つ分級されて、不規則なポリマー粒子が得られる。それらのポリマー粒子の平均球形度は約０．７２〜約０．７８である。
【０２１５】
本発明の吸水性ポリマー粒子は、疎水性溶剤の含有率好ましくは０．００５質量％未満、より好ましくは０．００２質量％未満、および最も好ましくは０．００１質量％未満を有する。疎水性溶剤の含有率は、ガスクロマトグラフィーによって、例えばヘッドスペース法を用いて測定できる。本発明の範囲内の疎水性溶剤は、水中で不混和性であるか、またはわずかにしか混和性でないかのいずれかである。疎水性溶剤の典型的な例は、ペンタン、ヘキサン、シクロヘキサン、トルエンである。
【０２１６】
逆懸濁重合によって得られた吸水性ポリマー粒子は、反応媒体として使用された疎水性溶剤を典型的には約０．０１質量％、まだ含んでいる。
【０２１７】
本発明の吸水性ポリマー粒子は、典型的には１質量％未満、好ましくは０．５質量％未満、より好ましくは０．１質量％未満、および最も好ましくは０．０５質量％未満の分散剤含有率を有する。
【０２１８】
逆懸濁重合によって得られた吸水性ポリマー粒子は、懸濁液を安定化させるために使用された分散剤、即ちエチルセルロースを典型的には少なくとも約１質量％、まだ含んでいる。
【０２１９】
本発明の吸水性ポリマー粒子は、バルク密度好ましくは０．６〜１ｇ／ｃｍ3、より好ましくは０．６５〜０．９ｇ／ｃｍ3、最も好ましくは０．６８〜０．８ｇ／ｃｍ3を有する。
【０２２０】
本発明の吸水性粒子の平均粒径（ＡＰＤ）は、好ましくは２００〜５５０μｍ、より好ましくは２５０〜５００μｍ、最も好ましくは３５０〜４５０μｍである。
【０２２１】
本発明の吸水性粒子の粒径分布（ＰＤＤ）は、好ましくは０．７未満、より好ましくは０．６５未満、より好ましくは０．６未満である。
【０２２２】
本発明の吸水性ポリマー粒子は、他の方法、即ち溶液重合によって製造された他の吸水性ポリマー粒子と混合することができる。
【０２２３】
流体吸収物品
本発明はさらに、流体吸収物品を提供する。前記流体吸収物品は、
（Ａ）  上方の液体浸透層、
（Ｂ）  下方の不浸透性層、
（Ｃ）  以下を含む、（Ａ）と（Ｂ）との間の流体吸収コア：
５〜９０質量％の繊維状材料、および１０〜９５質量％の本発明の吸水性ポリマー粒子；
好ましくは、２０〜８０質量％の繊維状材料、および２０〜８０質量％の本発明の吸水性ポリマー粒子；
より好ましくは、３０〜７５質量％の繊維状材料、および２５〜７０質量％の本発明の吸水性ポリマー粒子；
最も好ましくは４０〜７０質量％の繊維状材料、および３０〜６０質量％の本発明の吸水性ポリマー粒子；
（Ｄ）  以下を含む、（Ａ）と（Ｃ）との間の随意の捕捉・分配層：
８０〜１００質量％の繊維状材料、および０〜２０質量％の本発明の吸水性ポリマー粒子；
好ましくは８５〜９９．９質量％の繊維状材料、および０．０１〜１５質量％の本発明の吸水性ポリマー粒子；
より好ましくは９０〜９９．５質量％の繊維状材料、および０．５〜１０質量％の本発明の吸水性ポリマー粒子；
最も好ましくは９５〜９９質量％の繊維状材料および１〜５質量％の本発明の吸水性ポリマー粒子；
（Ｅ）  （Ｃ）の直上および／または直下に配置された随意の薄葉紙層；  および
（Ｆ）  他の随意の成分
を含む。
【０２２４】
流体吸収物品は、例えば大人用の失禁用パッドおよび失禁用パンツ、または赤ちゃん用のおむつを意味すると理解される。流体吸収組成物を含む適切な流体吸収物品は、基材、層、シートおよび／または流体吸収コアのための繊維状のウェブまたはマトリックスを形成するための繊維状材料および随意に吸水性ポリマー粒子を含む。
【０２２５】
捕捉・分配層は、排出された体液の輸送および分配層としてはたらき、且つ、典型的には、下にある流体吸収コアで効率的に液体の分配を行うように最適化される。従って、迅速に一時的に液体を保持するためには、それが必要な空所を提供する一方で、下に流体吸収コアがある領域は、必要な液体の分配を行わなければならず、且つ捕捉・分配層を迅速に脱水する液体吸収コアの能力に合わせられる。
【０２２６】
優れた吸引能力を有する非常に良好な脱水を有する流体吸収物品のために、捕捉・分配層を使用することが有利である。非常に透過性の吸水性ポリマー粒子を含む流体吸収コアを有する流体吸収物品のために、小さく且つ薄い捕捉・分配層を使用できる。
【０２２７】
適した流体吸収物品は、いくつかの層で構成され、その個々の要素は好ましくは特定の機能パラメータ、例えば上方の液体浸透層については乾燥度、下方の液体不透過層、柔軟性のある蒸気透過性且つ薄い流体吸収コア（速い吸収速度を示し且つ最も多くの量の体液を保持できる）、および上方の層とコアとの間の捕捉・分配層については、濡れずに蒸気が透過する能力を示さなければならない。それらの個々の要素は、得られる流体吸収物品が全体の基準、例えば柔軟性、水蒸気通気性、乾燥度、装着時の心地良さ、および片側上での保護、および液体の保持、リウェット（ｒｅｗｅｔ）、および他の側上でびしょ濡れになることの防止に関して合致するように組み合わされる。それらの層の特定の組み合わせは、高い保護水準並びに消費者に高い心地よさを与える流体吸収物品をもたらす。
【０２２８】
本発明によって得られた生成物は、毛羽立ちが少ない、繊維が少ない、毛羽立ちがない、または繊維のない衛生物品の設計に組み込むためにも非常に適している。そのような設計およびそれらを製造する方法は、例えば以下の出版物およびその中で引用されている文献内に記載されており、且つ、本発明内に開示されるものとする：  ＥＰ２３０１４９９号Ａ１、ＥＰ２３１４２６４号Ａ１、ＥＰ２３８７９８１号Ａ１、ＥＰ２４８６９０１号Ａ１、ＥＰ２５２４６７９号Ａ１、ＥＰ２５２４６７９号Ａ１、ＥＰ２５２４６８０号Ａ１、ＥＰ２５６５０３１号Ａ１、ＵＳ６９７２０１１号、ＵＳ２０１１／０１６２９８９号、ＵＳ２０１１／０２７０２０４号、ＷＯ２０１０／００４８９４号Ａ１、ＷＯ２０１０／００４８９５号Ａ１、ＷＯ２０１０／０７６８５７号Ａ１、ＷＯ２０１０／０８２３７３号Ａ１、ＷＯ２０１０／１１８４０９号Ａ１、ＷＯ２０１０／１３３５２９号Ａ２、ＷＯ２０１０／１４３６３５号Ａ１、ＷＯ２０１１／０８４９８１号Ａ１、ＷＯ２０１１／０８６８４１号Ａ１、ＷＯ２０１１／０８６８４２号Ａ１、ＷＯ２０１１／０８６８４３号Ａ１、ＷＯ２０１１／０８６８４４号Ａ１、ＷＯ２０１１／１１７９９７号Ａ１、ＷＯ２０１１／１３６０８７号Ａ１、ＷＯ２０１２／０４８８７９号Ａ１、ＷＯ２０１２／０５２１７３号Ａ１およびＷＯ２０１２／０５２１７２号Ａ１。
【０２２９】
本発明はさらに、本発明の吸水性ポリマー粒子、および１５質量％未満の繊維状材料および／または接着剤を吸収コア内に含む流体吸収物品を提供する。
【０２３０】
吸水性ポリマー粒子および流体吸収物品を以下に記載される試験方法によって試験する。
【０２３１】
方法：
特段記載されない限り、測定は、周囲温度２３±２℃、および相対大気湿度５０±１０％で行われるものとする。測定前に吸水性ポリマーを徹底的に混合する。
【０２３２】
ボルテックス
０．９％のＮａＣｌ溶液５０．０±１．０ｍｌを１００ｍｌのビーカーに添加する。円筒形の攪拌棒（３０×６ｍｍ）を入れ、且つ食塩水を撹拌プレート上で、６０ｒｐｍで撹拌する。２．０００±０．０１０ｇの吸水性ポリマー粒子をできるだけ素早くビーカーに添加し、添加開始時にストップウォッチをスタートさせる。混合物の表面が「静止」したらストップウォッチを止め、前記の静止は、表面に乱流がなく、且つ混合物がまだ回転していてもよい一方で、粒子の全体の表面は１まとまりになることを意味する。ストップウォッチの表示される時間をボルテックス時間として記録する。
【０２３３】
残留モノマー
吸水性ポリマー粒子中の残留モノマーの水準を、ＥＤＡＮＡ推奨試験方法ＷＳＰ  ２１０．３−（１１）  「Ｒｅｓｉｄｕａｌ  Ｍｏｎｏｍｅｒｓ」によって測定する。
【０２３４】
粒径分布
吸水性ポリマー粒子の粒径分布をＣａｍｚｉｓｅｒ（登録商標）画像分析システム（Ｒｅｔｓｃｈ  Ｔｅｃｈｎｏｌｏｇｙ  ＧｍｂＨ；  Ｈａａｎ；  ドイツ）を用いて測定する。
【０２３５】
平均粒径および粒径分布の測定のために、粒子部分の体積による割合を累積した形でプロットし、且つ、平均粒径をグラフで測定する。
【０２３６】
ここで、平均粒径（ＡＰＤ）は、累積で５０質量％をもたらすメッシュサイズの値である。
【０２３７】
粒径分布（ＰＤＤ）を以下のとおりに計算する：
【数２】
2018135532.tif 000004
前記式中、ｘ1は、累積で９０質量％を生じるメッシュサイズの値であり、且つｘ2は累積で１０質量％を生じるメッシュサイズの値である。
【０２３８】
平均球形度
平均球形度をＣａｍｚｉｓｅｒ（登録商標）画像分析システム（Ｒｅｔｓｃｈ  Ｔｅｃｈｎｏｌｏｇｙ  ＧｍｂＨ；  Ｈａａｎ；  ドイツ）を用い、１００〜１０００μｍの粒径部分を使用して測定する。
【０２３９】
湿分含有率
吸水性ポリマー粒子の湿分含有率を、ＥＤＡＮＡ推奨試験方法Ｎｏ．  ＷＳＰ  ２３０．３  （１１）  「Ｍａｓｓ  Ｌｏｓｓ  Ｕｐｏｎ  Ｈｅａｔｉｎｇ」によって測定する。
【０２４０】
遠心保持容量（ＣＲＣ）
吸水性ポリマー粒子の遠心保持容量を、ＥＤＡＮＡ推奨試験方法Ｎｏ．  ＷＳＰ  ２４１  ．３  （１１）「Ｆｒｅｅ  Ｓｗｅｌｌ  Ｃａｐａｃｉｔｙ  ｉｎ  Ｓａｌｉｎｅ、Ａｆｔｅｒ  Ｃｅｎｔｒｉｆｕｇａｔｉｏｎ」によって測定し、ここでは、遠心保持容量の値が高いほど、大きなティーバッグを使用しなければならない。
【０２４１】
無荷重下吸収（ＡＵＮＬ）
吸水性ポリマー粒子の無荷重下での吸収を、２１．０ｇ／ｃｍ2の重量の代わりに０．０ｇ／ｃｍ2の重量を使用すること以外、ＥＤＡＮＡ推奨試験方法Ｎｏ．  ＷＳＰ  ２４２．３  （１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」と同様に測定する。
【０２４２】
荷重下吸収（ＡＵＬ）
吸水性ポリマー粒子の荷重下吸収を、ＥＤＡＮＡ推奨試験方法Ｎｏ．  ＷＳＰ  ２４２．３  （１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」によって測定する。
【０２４３】
高荷重下吸収（ＡＵＨＬ）
吸水性ポリマー粒子の高荷重下吸収を、２１．０ｇ／ｃｍ2の重量の代わりに４９．２ｇ／ｃｍ2の重量を使用すること以外、ＥＤＡＮＡ推奨試験方法Ｎｏ．  ＷＳＰ  ２４２．３  （１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」と同様に測定する。
【０２４４】
多孔率
吸水性ポリマー粒子の多孔率を、以下のとおりに計算する：
【数３】
2018135532.tif 000005
【０２４５】
かさ密度／流量
吸水性ポリマー粒子のかさ密度（ＢＤ）および流量（ＦＲ）を、ＥＤＡＮＡ推奨試験方法Ｎｏ．  ＷＳＰ  ２５０．３  （１１）「Ｇｒａｖｉｍｅｔｒｉｃ  Ｄｅｔｅｒｍｉｎａｔｉｏｎ  ｏｆ  ｆｌｏｗ  ｒａｔｅ，  Ｇｒａｖｉｍｅｔｒｉｃ  Ｄｅｔｅｒｍｉｎａｔｉｏｎ  ｏｆ  Ｄｅｎｓｉｔｙ」によって測定する。
【０２４６】
抽出可能分（Ｅｘｔｒａｃｔａｂｌｅｓ）
吸水性ポリマー粒子中の抽出可能成分の水準を、ＥＤＡＮＡ推奨試験方法Ｎｏ．  ＷＳＰ  ４７０．２−０５  「Ｅｘｔｒａｃｔａｂｌｅｓ」によって測定する。
【０２４７】
生理食塩水流れ誘導性（ＳＦＣ）
生理食塩水流れ誘導性を、ＥＰ０６４０３３０号Ａ１内に記載されるとおり、流体吸収ポリマー粒子の膨潤ゲル層のゲル層の透過性として測定したが、上記特許出願内１９ページおよび図８に記載される装置を、ガラスフリット（４０）がもはや使用されず、プランジャー（３９）がシリンダー（３７）と同じポリマー材料からなり、且つ直径９．６５ｍｍを有する２１個の孔を含み、前記の孔が接触表面全体にわたって各々均質に分布しているように改造した。測定の手順および評価は、ＥＰ０６４０３３０号Ａ１から変更されていない。流量は自動的に記録される。
【０２４８】
生理食塩水流れ誘導性（ＳＦＣ）は以下のとおりに計算される：
【数４】
2018135532.tif 000006
前記式中、Ｆｇ（ｔ＝０）はＮａＣｌ溶液の流量［ｇ／ｓ］であり、それは流れの測定のＦｇ（ｔ）のデータをｔ＝０に外挿する線形の回帰分析を用いて得られ、Ｌ０はゲル層の厚さ［ｃｍ］であり、ｄはＮａＣｌ溶液の密度［ｇ／ｃｍ3］であり、Ａはゲル層の表面積［ｃｍ3］であり、且つ、ＷＰはゲル層上での静水圧［ｄｙｎ／ｃｍ2］である。
【０２４９】
自由膨潤速度（ＦＳＲ）
乾燥流体吸収ポリマー粒子１．００ｇ（＝Ｗ１）を２５ｍｌのガラスビーカーに量り入れ、且つ、ガラスビーカーの底の上で均質に分散させる。その後、０．９質量％の塩化ナトリウム溶液２０ｍｌを第二のガラスビーカーに分配し、このビーカーの中身を第１のビーカーに素早く添加し且つストップウォッチをスタートさせる。塩溶液の最後の液滴が吸収されたら（液体表面上の反射が見えなくなることによって確認される）すぐにストップウォッチを止める。第二のビーカーから注がれ且つ第１のビーカー内のポリマーに吸収された液体の正確な量を、第二のビーカーに遡って計量することによって正確に測定する（＝Ｗ２）。ｔは吸収のために必要な時間（ストップウォッチで測定）を意味する。表面上での液体の最後の液滴の消失が、時間ｔとして定義される。
【０２５０】
自由膨潤速度（ＦＳＲ）は以下のとおりに計算される：
ＦＳＲ［ｇ／ｇｓ］＝Ｗ２（Ｗ１×ｔ）
しかしながら、ヒドロゲル形成ポリマーの湿分含有率が３質量％より多い場合、重量Ｗ１はこの湿分含有率について補正されなければならない。
【０２５１】
荷重下体積吸収（ＶＡＵＬ）
異なる印加圧力下での吸水性ポリマー粒子の膨潤動態、即ち、特有の膨潤時間を測定するために、荷重下体積吸収を使用する。膨潤の高さを時間の関数として記録する。
【０２５２】
その設定は図１４に示され、且つ、以下からなる：
・  超音波距離センサ（８５）、型式ＢＵＳ  Ｍ１８Ｋ０−ＸＢＦＸ−０３０−Ｓ０４Ｋ  （Ｂａｌｌｕｆｆ  ＧｍｂＨ，  Ｎｅｕｈａｕｓｅｎ  ａ．ｄ．Ｆ．；  ドイツ）をセルの上に配置する。該センサが金属板によって反射された超音波を受信する。該センサは電子制御レコーダーに接続されている。
【０２５３】
・  直径７５ｍｍ、高さ７３ｍｍおよび内径５２ｍｍを有するＰＴＦＥセル（８６）
・  直径５０ｍｍ、高さ７１ｍｍおよびメッシュ（底部）を有する金属またはプラスチック製のシリンダー（８７）
・  直径５７ｍｍおよび高さ４５ｍｍを有する金属反射材（８８）
・  直径１００ｍｍおよび２７８ｇまたは５５４．０ｇに較正された重量を有する金属の環状ウェイト（８９）。
【０２５４】
以下の表に要約されるように、シリンダー（８６）と金属環状ウェイト（８８）との組み合わせを変えることによって、試料に印加される圧力を調節できる：
【表１】
2018135532.tif 000007
【０２５５】
吸水性ポリマー粒子の試料２．０ｇをＰＴＦＥセル（８６）内に設置する。シリンダー（メッシュの底部を備えている）およびその上の金属反射材（８８）を、ＰＴＦＥセル（８６）内に設置する。より高い圧力を印加するために、金属の環状ウェイト（８９）をシリンダー上に設置することができる。
【０２５６】
食塩水溶液（０．９質量％）６０．０ｇを、ＰＴＦＥセル（８６）に注射器を用いて添加し、記録を開始する。膨潤の間、吸水性ポリマー粒子がシリンダー（８７）を押し上げ、且つ、金属反射材（８８）とセンサ（８５）との間の距離の変化が記録される。
【０２５７】
１２０分後、実験を停止し、且つ、記録されたデータをレコーダーからＵＳＢスティックを使用してＰＣに移送する。特有の膨潤時間を、式Ｑ（ｔ）＝Ｑmax・（１−ｅ-t/τ）に従って、「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」（１５５ページ、式４．１３）に記載されるように計算し、前記式中、Ｑ（ｔ）は実験の間にモニターされる超吸収体の膨潤であり、Ｑmaxは１２０分後（実験の最後）に達する最大膨潤に相応し、且つ、τは特有の膨潤時間（τは逆速度定数（ｉｎｖｅｒｓｅ  ｒａｔｅ  ｃｏｎｓｔａｎｔ）ｋ）である。
【０２５８】
マイクロソフトエクセルソフトウェアのアドイン機能「Ｓｏｌｖｅｒ」を使用して、理論曲線を測定データにフィッティングすることができ、且つ、０．０３ｐｓｉについての特有の時間を計算する。
【０２５９】
シリンダーおよび環状のウェイトの組み合わせを使用して、様々な圧力（０．１ｐｓｉ、０．３ｐｓｉ、０．５ｐｓｉおよび０．７ｐｓｉ）について測定を繰り返す。様々な圧力について特有の膨潤時間を、式Ｑ（ｔ）＝Ｑmax・（１−ｅ-t/τ）を使用して計算することができる。
【０２６０】
吸引吸収
吸引吸収を使用して圧力印加下での吸水性ポリマー粒子の液体取り込み量の合計を測定する。設定を図１５に示す。
【０２６１】
Ｄｕｒａｎ（登録商標）ガラスの出口管を備えた５００ｍｌのガラス瓶（９０）（目盛り１００ｍＬ、高さ２６．５ｃｍ）を５００ｍＬの食塩水溶液（０．９質量％）で満たす。瓶は底の端部に開口部を有し、それを、フレキシブルホース（９１）を通じてプレキシガラスプレートに接続することができる。
【０２６２】
コンピュータに接続されたはかり（９２）をプレキシガラスブロック（面積２０×２６ｃｍ2、高さ６ｃｍ）上に設置する。その後、ガラス瓶を前記のはかり上に設置する。
【０２６３】
プレキシガラスプレート（９３）（面積：  １１×１１ｃｍ2、高さ：  ３．５ｃｍ）をリフト上に設置する。多孔性のＰ１ガラスフリット（直径７ｃｍおよび高さ０．４５ｃｍ）（９４）を、プレキシガラスプレート中に液密になるように埋め込む、即ち、液体はフリットの孔を通じて出るが、プレキシガラスプレートとフリットとの間の端部を介しては出ない。プレキシガラス管は、プレキシガラスプレートの外殻を通ってプレキシガラスプレートの中心部に入り、フリットに至り、流体の輸送を確実にする。その後、流体管を、ガラス瓶（９０）へのフレキシブルホース（長さ３５ｃｍ、外径１．０ｃｍ、内径０．７ｃｍ）と接続する。
【０２６４】
リフトを使用して、フリットの上面をガラス瓶の底部の端部の水準に合わせ、瓶から測定装置への流体の大気による流れを測定の間、常に確実にする。フリットの上面を、表面が湿っているがフリット上の水の上澄み膜はないように調節する。
【０２６５】
ガラス瓶（９０）内の流体を全ての回の前に５００ｍＬにする。
【０２６６】
底部に４００メッシュ（３６μｍ）を備えたプレキシガラスシリンダー（９５）（外径７ｃｍ、内径６ｃｍ、高さ１６ｃｍ）内に、吸水性ポリマー粒子２６ｇを入れる。吸水性ポリマー粒子の表面を平坦にする。充填水準は約１．５ｃｍである。その後、０．３ｐｓｉ（２１．０ｇ／ｃｍ2）のウェイト（９６）を吸水性ポリマー粒子の上部に設置する。
【０２６７】
プレキシガラスシリンダーを（湿った）フリット上に設置し、且つ電子データの記録を開始する。はかりの重量の減少を、時間の関数として記録する。その際、これはどれだけ多くの食塩水溶液が、特定の時間内で吸水性ポリマー粒子の膨潤するゲルによって吸収されたかを示す。該データを１０秒毎に自動的に採取する。測定を、試料１つあたり１２０分の間、０．３ｐｓｉ（２１．０ｇ／ｃｍ2）で行う。液体取り込み量の合計は、各々２６ｇの試料によって吸収された食塩水溶液の総量である。
【０２６８】
荷重下リウェット（ＲＵＬ）
該試験は、流体吸収物品が、複数回の別々の侵襲（ｉｎｓｕｌｔ）に続き、圧力０．７ｐｓｉ（４９．２ｇ／ｃｍ2）で１０分間保持された後に放出する流体の量を測定する。荷重下リウェットは、流体吸収物品が圧力下で放出する流体の量により測定される。荷重下リウェットを各々の侵襲後に測定する。
【０２６９】
流体吸収物品を、不織布の側を観察テーブル上に上向きにクランプではさむ。試験されるべきおむつのタイプおよび性別に従って、侵襲点に印をつける（即ち、女児用はコアの中心に、ユニセックス用は前方に向かって２．５ｃｍ、および男児用は前方に向かって５ｃｍのところ）。パースペックス管を備えた中心の開口部（直径２．３ｃｍ）を有する３．６４ｋｇの円形のウェイト（直径１０ｃｍ）を、予め印付けられた侵襲点に設置する。
【０２７０】
最初の侵襲のために、食塩水溶液（０．９質量％）１００ｇをパースペックス管内に一回で注ぐ。流体が完全に流体吸収物品中に吸収されるために必要な時間を記録する。１０分経過後、負荷を除去し、且つ、９ｃｍの直径と既知の乾燥質量（Ｗ１）を有するろ紙１０枚の積層物（Ｗｈａｔｍａｎ（登録商標））を、流体吸収物品上の侵襲点上に設置する。ろ紙の上に、直径８ｃｍを有する２．５ｋｇのウェイトを追加する。２分経過後、そのウェイトを除去し、且つろ紙を再計量し、湿量値（Ｗ２）を得る。
【０２７１】
荷重下リウェットを以下のとおりに計算する：
ＲＵＬ［ｇ］  ＝  Ｗ２−Ｗ１
【０２７２】
二回目の侵襲の荷重下リウェットについて、一回目の侵襲についての手順を繰り返す。５０ｇの食塩水溶液（０．９質量％）および２０枚のろ紙を使用する。
【０２７３】
三回目以降の侵襲の荷重下リウェットについて、一回目の侵襲についての手順を繰り返す。続く侵襲三回目、四回目および五回目の各々について、食塩水溶液（０．９質量％）５０ｇおよび３０、４０および５０枚のろ紙をそれぞれ使用する。
【０２７４】
リウェット値（ＲＶ）
この試験は食塩水溶液（０．９質量％）の複数回の侵襲からなる。リウェット値は、流体吸収物品が圧力下で放出する流体の量により測定される。各々の侵襲後にリウェットを測定する。
【０２７５】
流体吸収物品を、不織布の側を観察テーブル上に上向きにクランプではさむ。試験されるべきおむつのタイプおよび性別に従って、侵襲点に印をつける（即ち、女児用はコアの中心に、ユニセックス用は前方に向かって２．５ｃｍ、および男児用は前方に向かって５ｃｍのところ）。分液漏斗を、注ぎ口が印付けられた侵襲点の直上になるように、流体吸収物品上に配置する。
【０２７６】
最初の侵襲のために、食塩水溶液（０．９質量％）１００ｇを、漏斗を介して流体吸収物品中に一回で注ぐ。液体を１０分間吸収させ、その時間の後、９ｃｍの直径と既知の乾燥質量（Ｄ１）を有するろ紙１０枚の積層物（Ｗｈａｔｍａｎ（登録商標））を、流体吸収物品上の侵襲点上に設置する。ろ紙の上に、直径８ｃｍを有する２．５ｋｇのウェイトを追加する。２分経過後、そのウェイトを除去し、且つろ紙を再計量し、湿量値（Ｄ２）を得る。
【０２７７】
リウェット値を以下のとおりに計算する：
ＲＶ［ｇ］  ＝  Ｄ２−Ｄ１
【０２７８】
二回目の侵襲のリウェット値について、一回目の侵襲についての手順を繰り返す。５０ｇの食塩水溶液（０．９質量％）および２０枚のろ紙を使用する。
【０２７９】
三回目以降の侵襲のリウェット値について、一回目の侵襲についての手順を繰り返す。続く侵襲三回目、四回目および五回目の各々について、食塩水溶液（０．９質量％）５０ｇおよび３０、４０および５０枚のろ紙をそれぞれ使用する。
【０２８０】
前記のＥＤＡＮＡ試験方法は、例えばＥＤＡＮＡ（Ａｖｅｎｕｅ  Ｅｕｇｅｎｅ  Ｐｌａｓｋｙ  １５７，  Ｂ−１０３０  ブリュッセル、ベルギー）から入手可能である。
【実施例】
【０２８１】
ベースポリマーの調製
例１
工程を、図１に示されるとおり、組み込まれた流動床（２７）および外部の流動床（２９）を備えた並流型噴霧乾燥設備内で実施した。噴霧乾燥機（５）の円筒状の部分は、高さ２２ｍおよび直径３．４ｍを有した。内部の流動床（ＩＦＢ）は直径３ｍおよび堰の高さ０．２５ｍを有した。外部の流動床（ＥＦＢ）は長さ３．０ｍ、幅０．６５ｍ、および堰の高さ０．５ｍを有した。
【０２８２】
乾燥ガスを、噴霧乾燥機の上部でガス分配器（３）を介して供給した。乾燥ガスを部分的にバグハウスフィルター（９）および凝縮器塔（１２）を介して再循環させた（乾燥ガスループ）。乾燥ガスは、１容積％〜４容積％の残留酸素を含む窒素であった。重合開始前に、乾燥ガスループを、残留酸素が４容積％未満になるまで窒素で満たした。噴霧乾燥機（５）の円筒状の部分内での乾燥ガスのガス速度は０．８ｍ／ｓであった。噴霧乾燥機の内側の圧力は、大気圧の４ｍｂａｒ下であった。
【０２８３】
噴霧乾燥機の出口温度を、図３に示すように円筒状の部分の端部で周囲のまわりの３つの点で測定した。３つの単一測定（４７）を使用して、円筒状の噴霧乾燥機出口の平均温度を計算した。乾燥ガスループを加熱し、且つモノマー溶液の投入を開始する。この時から、熱交換器（２０）を介してガスの入口温度を制御することによって噴霧乾燥機の出口温度を１１７℃に調節した。
【０２８４】
堰の高さに達するまで、生成物が内部の流動床（２７）内に蓄積した。温度１２２℃および相対湿度４％を有する、調節された内部の流動床ガスを、内部の流動床（２７）に管（２５）を介して供給した。内部の流動床（２７）内での内部の流動床ガスのガス速度は０．８０ｍ／ｓであった。生成物の滞留時間は１２０分であった。
【０２８５】
噴霧乾燥機のオフガスをバグハウスフィルター（９）においてろ過し、且つ、急冷／冷却のための凝縮器塔（１２）に移送した。凝縮器塔（１２）内側の（一定の）充填水準を調節することによって、過剰な水を凝縮器塔（１２）の外にポンプで排出した。凝縮器塔（１２）の内側の温度が４５℃であるように、凝縮器塔（１２）の内側の水を熱交換器（１３）によって冷却し、且つ、急冷ノズル（１１）を介してガスに対して向流にポンプ輸送した。凝縮器塔（１２）の内側の水を、水酸化ナトリウム溶液を投入することによってアルカリ性のｐＨに設定し、アクリル酸の蒸気を洗い流す。
【０２８６】
凝縮器塔のオフガスを、乾燥ガスの導入管（１）と、調節された内部の流動床ガス（２５）とに分割した。ガスの温度を熱交換器（２０）および（２２）を介して調節した。熱い乾燥ガスを、ガス分配器（３）を介して並流型噴霧乾燥機に供給した。ガス分配器（３）は、乾燥ガスの量に依存して２〜４ｍｂａｒの圧力降下をもたらすプレート一式から構成される。
【０２８７】
生成物を内部の流動床（２７）から回転バルブ（２８）を介して外部の流動床（２９）へと排出した。温度６０℃を有する、調節された外部の流動床ガスを、外部の流動床（２９）に管（４０）を介して供給した。外部の流動床ガスは空気であった。外部の流動床（２９）内での外部の流動床ガスのガス速度は０．８ｍ／ｓであった。生成物の滞留時間は１分であった。
【０２８８】
生成物を外部の流動床（２９）から回転バルブ（３２）を介してふるい（３２）内に排出した。ふるい（３３）を使用して、８００μｍより大きい粒径を有する超過分（ｏｖｅｒｓ）／塊状物をふるい落とした。
【０２８９】
まずアクリル酸と３箇所エトキシ化されたグリセロールトリアクリレート（内部架橋剤）とを混合し、次に３７．３質量％のアクリル酸ナトリウム溶液と混合することによって、モノマー溶液を調製した。生じるモノマー溶液の温度を、熱交換器およびループ内のポンピングを使用して１０℃に調節した。ループにおいてポンプの後に、メッシュサイズ２５０μｍを有するフィルターユニットを使用した。開始剤を、図１に示されるとおり、液滴化器の上流のモノマー溶液に、固定ミキサー（４１）および（４２）を用いて、管（４３）および（４４）を介して計量供給した。温度２０℃を有するペルオキソ二硫酸ナトリウム溶液を管（４３）を介して添加し、且つ［２，２’−アゾビス［２−（２−イミダゾリン−２−イル）プロパン］ジヒドロクロリド溶液を温度５℃を有するＢｒｕｇｇｏｌｉｔｅ  ＦＦ７と共に管（４４）を介して添加した。各々の開始剤をループ内でポンプ輸送し、且つ、調節バルブを介して各々の液滴化器ユニットに投入した。メッシュサイズ１４０μｍを有する第二のフィルターユニットを固定ミキサー（４２）の後に使用した。モノマー溶液を噴霧乾燥機の上に投入するために、図４に示されるとおり、３つの液滴化器ユニットを使用した。
【０２９０】
液滴化器ユニットは、図５に示されるとおり、液滴化器のカセット（５３）用の開口部を有する外部の管（５１）から構成された。液滴化器のカセット（５３）は、内部の管（５２）と接続された。端部で封止としてＰＴＦＥブロック（５４）を有する内部の管（５３）を、工程の稼働の間、メンテナンスの目的のために、外部の管（５１）に押し入れ且つ出すことができる。
【０２９１】
液滴化器のカセット（６１）の温度を、図６に示される流路（５９）内の水によって８℃に調節した。液滴化器のカセット（６１）は、直径１７０μｍおよび孔間隔１５ｍｍを有する２５６個の孔を有した。液滴化器のカセット（６１）は、予め混合されたモノマーおよび開始剤溶液の均質な分布のために、本質的に停滞する容積のない流路（６０）および１つの液滴プレート（５７）から構成された。液滴プレート（５７）は角度３°で角度がついた構成を有した。液滴プレート（５７）はステンレス鋼製であり、且つ、長さ６３０ｍｍ、幅１２８ｍｍおよび厚さ１ｍｍを有した。
【０２９２】
噴霧乾燥機への供給物は、１０．４５質量％のアクリル酸、３３．４０質量％のアクリル酸ナトリウム、０．０１８質量％の３箇所エトキシ化されたグリセロールトリアクリレート、０．０７２質量％の［２，２’−アゾビス［２−（２−イミダゾリン−２−イル）プロパン］ジヒドロクロリド、０．００２９質量％のＢｒｕｇｇｏｌｉｔｅ  ＦＦ７（水中で５質量％）、０．０５４質量％のペルオキソ二硫酸ナトリウム（水中で１５質量％）および水からなった。中和度は７１％であった。孔１つあたりの供給物は１．６ｋｇ／ｈであった。
【０２９３】
ポリマー粒子（ベースポリマーＡ１）は、以下の特徴および吸収プロファイルを示す：
ＣＲＣ  ４０．２ｇ／ｇ
ＡＵＮＬ  ５１．８ｇ／ｇ
ＡＵＬ  ２２．４ｇ／ｇ
ＡＵＨＬ  ８．２ｇ／ｇ
多孔率  ２２．３％
抽出可能分  ４．３質量％
残留モノマー  １２１６１ｐｐｍ
湿分含有率  ６．１質量％
ボルテックス時間  ６７秒。
【０２９４】
生じるポリマー粒子は、かさ密度６８ｇ／１００ｍｌおよび平均粒径４０７μｍを有した。
【０２９５】
例２
残留モノマー含有率１２１６１ｐｐｍを有する、生じるポリマー粒子を、ラボ用のプロシェアミキサー内で１５質量％の水をポリマー粒子上に吹き付けた後、９０℃のラボ用オーブン内のプラスチック瓶内で６０分間、脱モノマー化（ｄｅｍｏｎｏｍｅｒｉｚｅ）したこと以外、例１を繰り返した。従って、残留モノマーの含有率は２５６ｐｐｍに減少し、且つ、湿分含有率は１７．５質量％に上昇した。
【０２９６】
ポリマー粒子（ベースポリマーＢ１）は、以下の特徴および吸収プロファイルを示す：
ＣＲＣ  ３３．１ｇ／ｇ
ＡＵＮＬ  ４２．３ｇ／ｇ
ＡＵＬ  １７．０ｇ／ｇ
ＡＵＨＬ  ８．１ｇ／ｇ
多孔率  ２１．７％
抽出可能分  ８．２質量％
残留モノマー  ２５６ｐｐｍ
湿分含有率  １７．５質量％
ボルテックス時間  ５４秒。
【０２９７】
例３
０．０３６質量％の［２，２’−アゾビス［２−（２−イミダゾリン−２−イル）プロパン］ジヒドロクロリドからなる供給物を噴霧乾燥機に供給し且つ調節された内部の流動床ガスが温度１２２℃および相対湿度４％を有し且つ内部の流動床内での生成物の滞留時間が１２０分であったこと以外、例１を繰り返した。
【０２９８】
ポリマー粒子（ベースポリマーＣ１）は、以下の特徴および吸収プロファイルを示す：
ＣＲＣ  ３９．５ｇ／ｇ
ＡＵＮＬ  ５１．４ｇ／ｇ
ＡＵＨＬ  ９．０ｇ／ｇ
多孔率  ２３．２％
残留モノマー  １５８１ｐｐｍ
湿分含有率  １０．９質量％。
【０２９９】
ベースポリマーの表面後架橋
例４
残留モノマー含有率１２１６１ｐｐｍを有する、例１において製造された１２００ｇの吸水性ポリマー粒子（ベースポリマーＡ１）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）内に入れた。表面後架橋剤溶液を、表１に記載されるとおり６０ｇの表面後架橋剤および６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１４０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１４０℃で混合したあと、生成物をミキサーから取り出し、且つ１５０μｍから８５０μｍにより分けた。試料を分析した。結果を表１にまとめる。
【０３００】
エチレンカーボネートで表面後架橋された生じるポリマー粒子はかさ密度６９．０ｇ／１００ｍｌ、平均粒径（ＡＰＤ）４８１μｍ、粒径分布（ＰＤＤ）０．２８および平均球形度０．８２を有した。
【０３０１】
【表２−１】
2018135532.tif 000008
【０３０２】
【表２−２】
2018135532.tif 000009
【０３０３】
例５
種々の残留モノマー含有率を有する、表２に記載される１２００ｇの吸水性ポリマー粒子を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）内に入れた。表面後架橋剤溶液を、３０ｇのエチレンカーボネートおよび３０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１５０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１５０℃で混合したあと、生成物をミキサーから取り出し、且つ１５０μｍから８５０μｍにより分けた。試料を分析した。結果を表２にまとめる。
【０３０４】
ベースポリマーＡ１に基づく、生じるポリマー粒子はかさ密度６８．０ｇ／１００ｍｌ、平均粒径（ＡＰＤ）３９７μｍ、粒径分布（ＰＤＤ）０．３８および平均球形度０．８７を有した。
【０３０５】
ベースポリマーＢ１に基づく、生じるポリマー粒子はかさ密度６４．７ｇ／１００ｍｌ、平均粒径（ＡＰＤ）５５３μｍ、粒径分布（ＰＤＤ）０．２５および平均球形度０．７４を有した。
【０３０６】
ベースポリマーＣ１に基づく、生じるポリマー粒子はかさ密度６９．８ｇ／１００ｍｌ、平均粒径（ＡＰＤ）３７７μｍ、粒径分布（ＰＤＤ）０．４２および平均球形度０．８６を有した。
【０３０７】
例６
種々の残留モノマー含有率を有する、表３に記載される１２００ｇの吸水性ポリマー粒子（ベースポリマーＡ１）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）内に入れた。表面後架橋剤溶液を、３０ｇのエチレンカーボネートおよび６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１４０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１４０℃で混合したあと、生成物をミキサーから取り出し、且つ１５０μｍから８５０μｍにより分けた。試料を分析した。結果を表３にまとめる。
【０３０８】
ベースポリマーＡ１に基づく、生じるポリマー粒子はかさ密度６５．６ｇ／１００ｍｌ、平均粒径（ＡＰＤ）４５０μｍ、粒径分布（ＰＤＤ）０．３２および平均球形度０．８２を有した。
【０３０９】
ベースポリマーＢ１に基づく、生じるポリマー粒子はかさ密度６４．７ｇ／１００ｍｌ、平均粒径（ＡＰＤ）５６４μｍ、粒径分布（ＰＤＤ）０．２２および平均球形度０．７５を有した。
【０３１０】
ベースポリマーＣ１に基づく、生じるポリマー粒子はかさ密度７０．３ｇ／１００ｍｌ、平均粒径（ＡＰＤ）３９９μｍ、粒径分布（ＰＤＤ）０．３６および平均球形度０．８４を有した。
【０３１１】
【表３−１】
2018135532.tif 000010
【０３１２】
【表３−２】
2018135532.tif 000011
【０３１３】
【表４−１】
2018135532.tif 000012
【０３１４】
【表４−２】
2018135532.tif 000013
【０３１５】
例７
工程を、図１に示されるとおり、組み込まれた流動床（２７）および外部の流動床（２９）を備えた並流型噴霧乾燥設備内で実施した。噴霧乾燥機（５）の円筒状の部分は、高さ２２ｍおよび直径３．４ｍを有した。内部の流動床（ＩＦＢ）は直径３ｍおよび堰の高さ０．２５ｍを有した。
【０３１６】
乾燥ガスを、噴霧乾燥機の上部でガス分配器（３）を介して供給した。乾燥ガスを部分的にバグハウスフィルター（９）および凝縮器塔（１２）を介して再循環させた（乾燥ガスループ）。バグハウスフィルター（９）の代わりに、任意の他のフィルターおよび／またはサイクロンを使用できる。乾燥ガスは、１容積％〜４容積％の残留酸素を含む窒素であった。重合開始前に、乾燥ガスループを、残留酸素が４容積％未満になるまで窒素で満たした。噴霧乾燥機（５）の円筒状の部分内での乾燥ガスのガス流速は０．８２ｍ／ｓであった。噴霧乾燥機の内側の圧力は、大気圧の４ｍｂａｒ下であった。
【０３１７】
噴霧乾燥機の出口温度を、図３に示すように円筒状の部分の端部で周囲のまわりの３つの点で測定した。３つの単一測定（４７）を使用して、円筒状の噴霧乾燥機出口の平均温度を計算した。乾燥ガスループを加熱し、且つモノマー溶液の投入を開始する。この時から、熱交換器（２０）を介してガスの入口温度を制御することによって噴霧乾燥機の出口温度を１１８℃に調節した。ガスの入口温度は１６７℃であり、且つ、乾燥ガスの蒸気含有率は、乾燥ガス１ｋｇあたり０．０５８ｋｇの蒸気であった。
【０３１８】
堰の高さに達するまで、生成物が内部の流動床（２７）に蓄積した。温度１０４℃および乾燥ガス１ｋｇあたりの蒸気含有率０．０５８または０．１３０ｋｇの蒸気を有する、調節された内部の流動床ガスを、内部の流動床（２７）に管（２５）を介して供給した。内部の流動床（２７）内での内部の流動床ガスのガス速度は０．６５ｍ／ｓであった。生成物の滞留時間は１５０分であった。内部の流動床内の吸水性ポリマー粒子の温度は８２℃であった。
【０３１９】
噴霧乾燥機のオフガスをバグハウスフィルター（９）においてろ過し、且つ、急冷／冷却のための凝縮器塔（１２）に移送した。凝縮器塔（１２）内側の（一定の）充填水準を調節することによって、過剰な水を凝縮器塔（１２）の外にポンプで排出した。凝縮器塔（１２）の内側の温度が４５℃であるように、凝縮器塔（１２）の内側の水を熱交換器（１３）によって冷却し、且つ、急冷ノズル（１１）を介してガスに対して向流にポンプ輸送した。凝縮器塔（１２）の内側の水を、水酸化ナトリウム溶液を投入することによってアルカリ性のｐＨに設定し、アクリル酸の蒸気を洗い流す。
【０３２０】
凝縮器塔のオフガスを、乾燥ガスの導入管（１）と、調節された内部の流動床ガス（２５）とに分割した。ガスの温度を熱交換器（２０）および（２２）を介して調節した。熱い乾燥ガスを、ガス分配器（３）を介して並流型噴霧乾燥機に供給した。ガス分配器（３）は、乾燥ガスの量に依存して２〜４ｍｂａｒの圧力降下をもたらすプレート一式から構成される。
【０３２１】
生成物を内部の流動床（２７）から回転バルブ（２８）を介してふるい（２９）内に排出した。ふるい（２９）を使用して、８００μｍより大きい粒径を有する超過分／塊状物をふるい落とした。
【０３２２】
まずアクリル酸と３箇所エトキシ化されたグリセロールトリアクリレート（内部架橋剤）とを混合し、次に３７．３質量％のアクリル酸ナトリウム溶液と混合することによって、モノマー溶液を調製した。生じるモノマー溶液の温度を、熱交換器およびループ内のポンピングを使用して１０℃に調節した。ループにおいてポンプの後に、メッシュサイズ２５０μｍを有するフィルターユニットを使用した。開始剤を、図１に示されるとおり、液滴化器の上流のモノマー溶液に、固定ミキサー（４１）および（４２）を用いて、管（４３）および（４４）を介して計量供給した。温度２０℃を有するペルオキソ二硫酸ナトリウム溶液を管（４３）を介して添加し、且つ［２，２’−アゾビス［２−（２−イミダゾリン−２−イル）プロパン］ジヒドロクロリド溶液を温度５℃を有するＢｒｕｇｇｏｌｉｔｅ  ＦＦ７と共に管（４４）を介して添加した。各々の開始剤をループ内でポンプ輸送し、且つ、調節バルブを介して各々の液滴化器ユニットに投入した。メッシュサイズ１４０μｍを有する第二のフィルターユニットを固定ミキサー（４２）の後に使用した。モノマー溶液を噴霧乾燥機の上に投入するために、図４に示されるとおり、３つの液滴化器ユニットを使用した。
【０３２３】
液滴化器ユニットは、図５に示されるとおり、液滴化器のカセット（５３）用の開口部を有する外部の管（５１）から構成された。液滴化器のカセット（５３）は、内部の管（５２）と接続された。端部で封止としてＰＴＦＥブロック（５４）を有する内部の管（５３）を、工程の稼働の間、メンテナンスの目的のために、外部の管（５１）に押し入れ且つ出すことができる。
【０３２４】
液滴化器のカセット（６１）の温度を、図６に示される流路（５９）内の水によって８℃に調節した。液滴化器のカセット（６１）は、直径１７０μｍおよび孔間隔１５ｍｍを有する２５６個の孔を有した。液滴化器のカセット（６１）は、予め混合されたモノマーおよび開始剤溶液の均質な分布のために、本質的に停滞する容積のない流路（６０）および１つの液滴プレート（５７）から構成された。液滴プレート（５７）は角度３°で角度がついた構成を有した。液滴プレート（５７）はステンレス鋼製であり、且つ、長さ６３０ｍｍ、幅１２８ｍｍおよび厚さ１ｍｍを有した。
【０３２５】
噴霧乾燥機への供給物は、１０．４５質量％のアクリル酸、３３．４０質量％のアクリル酸ナトリウム、０．０１８質量％の３箇所エトキシ化されたグリセロールトリアクリレート、０．０３６質量％の［２，２’−アゾビス［２−（２−イミダゾリン−２−イル）プロパン］ジヒドロクロリド、０．００２９質量％のＢｒｕｇｇｏｌｉｔｅ  ＦＦ７、０．０５４質量％のペルオキソ二硫酸ナトリウムおよび水からなった。中和度は７１％であった。孔１つあたりの供給物は１．４ｋｇ／ｈであった。
【０３２６】
生じる吸水性ポリマー粒子を分析した。結果を表４にまとめる。
【０３２７】
【表５】
2018135532.tif 000014
【０３２８】
例８〜２６
速度２０００ｒｐｍを有するＳｃｈｕｇｉ  Ｆｌｅｘｏｍｉｘ（登録商標）（型式Ｆｌｅｘｏｍｉｘ−１６０、Ｈｏｓｏｋａｗａ  Ｍｉｃｒｏｎ  Ｂ．Ｖ．、Ｄｏｅｔｉｎｃｈｅｍ、オランダによって製造）内で、ベースポリマー７ａまたは７ｂを、２または３つの丸い噴霧ノズルシステム（型式Ｇｒａｖｉｔｙ−Ｆｅｄ  Ｓｐｒａｙ  Ｓｅｔ−ｕｐｓ、Ｅｘｔｅｒｎａｌ  Ｍｉｘ  Ｔｙｐ  ＳＵ４、Ｆｌｕｉｄ  Ｃａｐ  ６０１００およびＡｉｒ  Ｃａｐ  ＳＳ−１２０、Ｓｐｒａｙｉｎｇ  Ｓｙｓｔｅｍｓ  Ｃｏ、Ｗｈｅａｔｏｎ、Ｉｌｌｉｎｏｉｓ、米国によって製造）を使用して、表面後架橋剤溶液で被覆し、次に入口（７４）を介して充填し且つＮＡＲＡヒーター（型式ＮＰＤ  ５Ｗ−１８、ＧＭＦ  Ｇｏｕｄａ、Ｗａｄｄｉｎｘｖｅｅｎ、オランダによって製造）内でシャフト（８０）速度６ｒｐｍで乾燥させた。ＮＡＲＡヒーターは９０°のシャフトオフセットを有する２つのパドル（８４）、および２つの柔軟性のある堰プレート（７７）を有する固定式の排出領域を有する。各々の堰は、図１３に示すとおり、５０％のところ（７９）に最低の堰の高さ、および１００％のところ（７８）に最大の堰の開口を有する、堰の開口部を有する。
【０３２９】
底板とＮＡＲＡパドル乾燥機との間の傾斜角α（８２）は、約３°である。ＮＡＲＡヒーターの堰の高さは、約７００〜７５０ｋｇ／ｍ3の生成物密度によって、約４０〜１５０分の滞留時間に相応して、５０〜１００％である。ＮＡＲＡヒーター内での生成物の温度は１２０〜１６５℃の範囲である。乾燥後、表面後架橋されたベースポリマーを排出コーン（８１）を通じてＮＡＲＡ冷却機（ＧＭＦ  Ｇｏｕｄａ、Ｗａｄｄｉｎｘｖｅｅｎ、オランダ）に搬送し、表面後架橋されたベースポリマーを速度１１ｒｐｍおよび堰の高さ１４５ｍｍで約６０℃に冷却した。冷却後、材料を最小カットサイズ（ｃｕｔ  ｓｉｚｅ）１５０μｍおよび最大サイズカット（ｓｉｚｅ  ｃｕｔ）７１０μｍでふるいにかけた。
【０３３０】
エチレンカーボネート、水、Ｐｌａｎｔａｃａｒｅ（登録商標）  ＵＰ  ８１８  （ＢＡＳＦ  ＳＥ、Ｌｕｄｗｉｇｓｈａｆｅｎ、ドイツ）および水性乳酸アルミニウム（２６質量％）を予め混合し、且つ表６に要約するとおりに噴霧塗布した。水性硫酸アルミニウム（２６質量％）を別途噴霧塗布した（ノズルの位置＝１８０°）。乳酸アルミニウムとして、Ｌｏｔｈｒａｇｏｎ（登録商標）  Ａｌ  ２２０（Ｄｒ．  Ｐａｕｌ  Ｌｏｈｍａｎｎ  ＧｍｂＨ、Ｅｍｍｅｒｔｈａｌ、ドイツによって製造）を使用した。
【０３３１】
Ｓｃｈｕｇｉ  Ｆｌｅｘｏｍｉｘ（登録商標）内に計量供給された量および被覆の条件、乾燥および冷却段階の条件、配合および値を表５〜６に要約する。
【０３３２】
生じるポリマーの全ての物理的特性を表７および８に要約する。
【０３３３】
【表６−１】
2018135532.tif 000015
【０３３４】
【表６−２】
2018135532.tif 000016
【０３３５】
【表７】
2018135532.tif 000017
【０３３６】
【表８−１】
2018135532.tif 000018
【０３３７】
【表８−２】
2018135532.tif 000019
【０３３８】
【表９】
2018135532.tif 000020
【０３３９】
例２７
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表１に記載されるとおり１２ｇの３−メチル−２−オキサゾリジノンおよび６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１５０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１５０℃で混合したあと、生成物をミキサーから取り出し、且つ１５０μｍから８５０μｍにより分けた。試料を分析した。結果を表１０にまとめる。
【０３４０】
３−メチル−１，３−オキサゾリジン−２−オンを用いて表面後架橋された生じるポリマー粒子は、かさ密度７０．４ｇ／１００ｍｌおよび流量１１．５ｇ／ｓを有した。
【０３４１】
例２８
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表９に記載されるとおり６ｇの３−メチル−３−オキセタンメタノールおよび６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１５０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１５０℃で混合したあと、生成物をミキサーから取り出し、且つ１５０μｍから８５０μｍにより分けた。試料を分析した。結果を表１０にまとめる。
【０３４２】
３−メチル−３−オキセタンメタノールを用いて表面後架橋された生じるポリマー粒子は、かさ密度７２．２ｇ／１００ｍｌおよび流量１２．０ｇ／ｓを有した。
【０３４３】
例２９
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表９に記載されるとおり６ｇの２−オキサゾリジノンおよび６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１５０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１５０℃で混合したあと、生成物をミキサーから取り出し、且つ１５０μｍから８５０μｍにより分けた。試料を分析した。結果を表１０にまとめる。
【０３４４】
１，３−オキサゾリジン−２−オンを用いて表面後架橋された生じるポリマー粒子は、かさ密度６９．７ｇ／１００ｍｌおよび流量１０．８ｇ／ｓを有した。
【０３４５】
例３０
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表９に記載されるとおり、６ｇの３−（２−ヒドロキシエチル）−２−オキサゾリジノンおよび６ｇのプロパンジオールの溶液および６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１６５℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１６５℃で混合したあと、生成物をミキサーから取り出し、且つ１５０μｍから８５０μｍにより分けた。試料を分析した。結果を表１０にまとめる。
【０３４６】
３−（２−ヒドロキシエチル）−１，３−オキサゾリジン−２−オンおよび６ｇのプロパンジオールを用いて表面後架橋された生じるポリマー粒子は、かさ密度６７．４ｇ／１００ｍｌおよび流量１０．１ｇ／ｓを有した。
【０３４７】
例３１
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表９に記載されるとおり、３ｇのＮ，Ｎ，Ｎ’，Ｎ’−テトラキス（２−ヒドロキシエチル）アジパミド（Ｐｒｉｍｉｄ（登録商標）  ＸＬ  ５５２、Ｅｍｓ  Ｃｈｅｍｉｅ  ＡＧ；  Ｄｏｍａｔ；  スイスによって製造）および６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１６０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１６０℃で混合したあと、生成物をミキサーから取り出し、且つ１５０μｍから８５０μｍにより分けた。試料を分析した。試料を分析した。結果を表１０にまとめる。
【０３４８】
Ｎ，Ｎ，Ｎ’，Ｎ’−テトラキス（２−ヒドロキシエチル）アジパミドを用いて表面後架橋された生じるポリマー粒子は、かさ密度６５．８ｇ／１００ｍｌおよび流量１０．２ｇ／ｓを有した。
【０３４９】
例３２
残留モノマー含有率４０００ｐｐｍを有する、例７ｂにおいて製造された１２００ｇの吸水性ポリマー粒子（ベースポリマー）を、ラボ用プロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ、Ｐａｄｅｒｂｏｒｎ、ドイツによって製造）内に入れた。表面後架橋剤溶液を、表９に記載されるとおり２４ｇの１，３−ジオキサン−２−オンおよび６０ｇの脱イオン水をビーカー内に入れて混合することによって調製した。ミキサーの速度２００ｒｐｍで、１分のうちに噴霧ノズルを用いて該水溶液をポリマー粒子上に吹き付けた。混合をさらに５分間継続した。生成物を取り出し、且つ予め１６０℃に加熱された他のプロシェアミキサー（型式ＭＲ５、Ｇｅｂｒｕｅｄｅｒ  Ｌｏｅｄｉｇｅ  Ｍａｓｃｈｉｎｅｎｂａｕ  ＧｍｂＨ；  Ｐａｄｅｒｂｏｒｎ；  ドイツによって製造）に移送した。１０分ごとに試料採取しながらさらに８０分間、１６０℃で混合したあと、生成物をミキサーから取り出し、且つ１５０μｍから８５０μｍにより分けた。試料を分析した。結果を表１０にまとめる。
【０３５０】
１，３−ジオキサン−２−オンを用いて表面後架橋された生じるポリマー粒子は、かさ密度６８．４ｇ／１００ｍｌおよび流量１０．５ｇ／ｓを有した。
【０３５１】
【表１０】
2018135532.tif 000021
【０３５２】
【表１１】
2018135532.tif 000022
【０３５３】
比較例
ＡＱＵＡ  ＫＥＥＰ（登録商標）  ＳＡ６０ＳＩＩ、ＡＱＵＡ  ＫＥＥＰ（登録商標）  ＳＡ５５ＸＳＩＩ、ＡＱＵＡ  ＫＥＥＰ（登録商標）  ＳＡ６０ＳＸＩＩは、ＳＵＭＩＴＯＭＯ  ＳＥＩＫＡ  ＣＨＥＭＩＣＡＬＳ  ＣＯ．，  ＬＴＤ製の吸水性ポリマー粒子であり、懸濁重合法によって製造されている。
【０３５４】
ＡＳＡＰ（登録商標）  ５３５、Ｈｙｓｏｒｂ（登録商標）  Ｂ７０７５、Ｈｙｓｏｒｂ（登録商標）  Ｔ９７００、Ｈｙｓｏｒｂ（登録商標）  Ｂ７０５５、Ｈｙｓｏｒｂ（登録商標）  Ｔ８７６０、Ｈｙｓｏｒｂ（登録商標）  Ｍ７０５５Ｎ、Ｈｙｓｏｒｂ（登録商標）  Ｂ７０１５、Ｈｙｓｏｒｂ（登録商標）  Ｍ７０１５Ｎ、Ｈｙｓｏｒｂ（登録商標）  Ｍ７０１５およびＨｙｓｏｒｂ（登録商標）  ７４００はＢＡＳＦ  ＳＥ製の吸水性ポリマー粒子であり、ニーダー重合法によって製造されている。
【０３５５】
ＣＥ１およびＣＥ２は、ＷＯ２０１２／０４５７０５号Ａ１の例７および例２６に従って製造された吸水性ポリマー粒子に相応する。
【０３５６】
ＣＥ３は、ＷＯ２０１３／００７８１９号Ａ１の例２５に従って製造された吸水性ポリマー粒子に相応する。
【０３５７】
図１６は、本発明による吸水性ポリマー粒子が、同じ遠心保持容量（ＣＲＣ）を有する従来の吸水性ポリマー粒子と比較して改善された液体取り込み量の合計を有することを示すグラフである。
【０３５８】
【表１２−１】
2018135532.tif 000023
【０３５９】
【表１２−２】
2018135532.tif 000024
【０３６０】
例３３
５３質量％の実施例１２の表面後架橋されたポリマーで構成される流体吸収物品（Ｌサイズの赤ちゃん用おむつ）を、標準的なおむつの製造工程において製造した。
【０３６１】
前記流体吸収物品は以下を含む：
（Ａ）  坪量（ｂａｓｉｓ  ｗｅｉｇｈｔ）１２ｇｓｍを有するスパンボンド不織布（３片のカバーストック）を含む上方の液体浸透層、
（Ｂ）  通気性ポリエチレンフィルムとスパンボンド不織布との複合材を含む下方の液体不浸透層、
（Ｃ）  以下を含む（Ａ）と（Ｂ）との間の吸収コア：
１）  ダスティング層として作用する木材パルプ繊維（セルロース繊維）の親水性繊維状マトリックスの下方の毛羽層、
２）  木材パルプ繊維（セルロース繊維）と表面後架橋されたポリマーとの均質な混合物。該流体吸収コアは、５３質量％の表面後架橋されたポリマーを分散して保持し、流体吸収コア内での前記の表面後架橋されたポリマーの量は１４．５ｇである。流体吸収コアの寸法：  長さ：  ４２ｃｍ；  前幅：  １２．８ｃｍ；  クロッチ幅：  ８．４ｃｍ；  後ろ幅：  １１．８ｃｍ。流体吸収コアの密度は、前全体の平均については０．２３ｇ／ｃｍ3であり、侵襲領域については０．２９ｇ／ｃｍ3であり、後ろ全体の平均については０．１９ｇ／ｃｍ3である。流体吸収コアの平均厚さは０．３６ｃｍである。流体吸収コアを、坪量１０ｇｓｍを有するスパンボンド・メルトブロー・スパンボンド（ＳＭＳ）不織布材料で包む。流体吸収コアの坪量は、前全体の平均については９９０ｇ／ｃｍ3であり、侵襲領域については１１３０ｇ／ｃｍ3であり、後ろ全体の平均については５８５ｇ／ｃｍ3である。
（Ｄ）  坪量６０ｇ／ｍ2を有する（Ａ）と（Ｃ）との間の通気性の結合された捕捉・分配層；  前記捕捉・分配層は長方形に成形されており、且つ、約２１２ｃｍ2のサイズを有し流体吸収コアよりも小さい。
【０３６２】
流体吸収物品の寸法：  長さ：  ５１ｃｍ；  前幅：  ３１．８ｃｍ；  クロッチ幅：  ２２．４ｃｍ；  後ろ幅：  ３１．８ｃｍ。流体吸収物品は平均質量３８．１ｇを有する。
【０３６３】
前記流体吸収物品はさらに以下を含む：
ａ．  平坦なゴム弾性材；  スパンデックス型繊維製の弾性材：  ２つの足部の弾性材、および１つのカフ（ｃｕｆｆ）弾性材、
ｂ．  合成繊維製の足部のカフ、層の組み合わせＳＭＳを示し且つ坪量１３〜１５ｇ／ｍ2および高さ３．０ｃｍを有する不織布材料、
ｃ．  着地領域寸法１６．９ｃｍ×３．４ｃｍ、および柔軟性のある帯状封止テープ３．１ｃｍ×５．４ｃｍ（１．９ｃｍ×２．７ｃｍの面ファスナー（ｈｏｏｋ  ｆａｓｔｅｎｉｎｇ  ｔａｐｅ）に取り付けられている）を有する機械的な封止系。
【０３６４】
該流体吸収物品の荷重下リウェットおよびリウェット値を測定した。結果を表１２および１３にまとめる。
【０３６５】
例３４
４９質量％の実施例１２の表面後架橋されたポリマーで構成される流体吸収物品（Ｌサイズの赤ちゃん用おむつ）を、標準的なおむつの製造工程において製造した。
【０３６６】
該流体吸収物品は、例３３と同じ成分（Ａ）、（Ｂ）および（Ｄ）を含む。
【０３６７】
（Ａ）と（Ｂ）との間の吸収コア（Ｃ）は以下を含む：
１）  ダスティング層として作用する木材パルプ繊維（セルロース繊維）の親水性繊維状マトリックスの下方の毛羽層、
２）  木材パルプ繊維（セルロース繊維）と表面後架橋されたポリマーとの均質な混合物。該流体吸収コアは、４９質量％の表面後架橋されたポリマーを分散して保持し、流体吸収コア内での前記の表面後架橋されたポリマーの量は１２．５ｇである。流体吸収コアの寸法は、例３２と同じである。流体吸収コアの密度は、前全体の平均については０．２６ｇ／ｃｍ3であり、侵襲領域については０．２７ｇ／ｃｍ3であり、後ろ全体の平均については０．１９ｇ／ｃｍ3である。流体吸収コアの平均厚さは０．３１ｃｍである。流体吸収コアを、坪量１０ｇｓｍを有するスパンボンド・メルトブロー・スパンボンド（ＳＭＳ）不織布材料で包む。流体吸収コアの坪量は、前全体の平均については９７１ｇ／ｃｍ3であり、侵襲領域については９７９ｇ／ｃｍ3であり、後ろ全体の平均については５１５ｇ／ｃｍ3である。
【０３６８】
流体吸収物品の寸法は、例３３と同じである。流体吸収物品は平均質量３５．７ｇを有する。
【０３６９】
前記流体吸収物品はさらに以下を含む：
ａ．  例３３と同様の平坦なゴム弾性材、
ｂ．  例３３と同様の足部のカフ、
ｃ．  例３３と同様の機械的な封止系。
【０３７０】
該流体吸収物品の荷重下リウェットおよびリウェット値を測定した。結果を表１２および１３にまとめる。
【０３７１】
例３５
４７．５質量％の実施例１２の表面後架橋されたポリマーで構成される流体吸収物品（Ｌサイズの赤ちゃん用おむつ）を、標準的なおむつの製造工程において製造した。
【０３７２】
該流体吸収物品は、例３３と同じ成分（Ａ）、（Ｂ）および（Ｄ）を含む。
【０３７３】
（Ａ）と（Ｂ）との間の吸収コア（Ｃ）は以下を含む：
１）  ダスティング層として作用する木材パルプ繊維（セルロース繊維）の親水性繊維状マトリックスの下方の毛羽層、
２）  木材パルプ繊維（セルロース繊維）と表面後架橋されたベースポリマーとの均質な混合物。該流体吸収コアは、４７．７質量％の表面後架橋されたポリマーを分散して保持し、流体吸収コア内での表面後架橋されたポリマーの量は１１．５ｇである。流体吸収コアの寸法は、例３２と同じである。流体吸収コアの密度は、前全体の平均については０．２４ｇ／ｃｍ3であり、侵襲領域については０．２６ｇ／ｃｍ3であり、後ろ全体の平均については０．１８ｇ／ｃｍ3である。流体吸収コアの平均厚さは０．３２ｃｍである。流体吸収コアを、坪量１０ｇｓｍを有するスパンボンド・メルトブロー・スパンボンド（ＳＭＳ）不織布材料で包む。流体吸収コアの坪量は、前全体の平均については９２８ｇ／ｃｍ3であり、侵襲領域については９６７ｇ／ｃｍ3であり、後ろ全体の平均については４９５ｇ／ｃｍ3である。
【０３７４】
流体吸収物品の寸法は、例３３と同じである。流体吸収物品は平均質量３４．８ｇを有する。
【０３７５】
前記流体吸収物品はさらに以下を含む：
ａ．  例３３と同様の平坦なゴム弾性材、
ｂ．  例３３と同様の足部のカフ、
ｃ．  例３３と同様の機械的な封止系。
【０３７６】
該流体吸収物品の荷重下リウェットおよびリウェット値を測定した。結果を表１２および１３にまとめる。
【０３７７】
比較例
５２質量％の表面後架橋されたポリマーＨｙＳｏｒｂ（登録商標）Ｂ７０７５  （ＢＡＳＦ  ＳＥ、Ｌｕｄｗｉｇｓｈａｆｅｎ、ドイツ）で構成される流体吸収物品（Ｌサイズの赤ちゃん用おむつ）を、標準的なおむつの製造工程において製造した。
【０３７８】
該流体吸収物品は、例３３と同じ成分（Ａ）、（Ｂ）および（Ｄ）を含む。
【０３７９】
（Ａ）と（Ｂ）との間の吸収コア（Ｃ）は以下を含む：
１）  ダスティング層として作用する木材パルプ繊維（セルロース繊維）の親水性繊維状マトリックスの下方の毛羽層、
２）  木材パルプ繊維（セルロース繊維）と表面後架橋されたベースポリマー（ＨｙＳｏｒｂ（登録商標）Ｂ７０７５）との均質な混合物。該流体吸収コアは、５２質量％の表面後架橋されたポリマーを分散して保持し、流体吸収コア内での表面後架橋されたポリマーの量は１４．５ｇである。流体吸収コアの寸法は、例３２と同じである。流体吸収コアの密度は、前全体の平均については０．２４ｇ／ｃｍ3であり、侵襲領域については０．２５ｇ／ｃｍ3であり、後ろ全体の平均については０．１９ｇ／ｃｍ3である。流体吸収コアの平均厚さは０．３４ｃｍである。流体吸収コアを、坪量１０ｇｓｍを有するスパンボンド・メルトブロー・スパンボンド（ＳＭＳ）不織布材料で包む。流体吸収コアの坪量は、前全体の平均については１０１３ｇ／ｃｍ3であり、侵襲領域については９７１ｇ／ｃｍ3であり、後ろ全体の平均については５４８ｇ／ｃｍ3である。
【０３８０】
流体吸収物品の寸法は、例３３と同じである。流体吸収物品は平均質量３８ｇを有する。
【０３８１】
前記流体吸収物品はさらに以下を含む：
ａ．  例３３と同様の平坦なゴム弾性材、
ｂ．  例３３と同様の足部のカフ、
ｃ．  例３３と同様の機械的な封止系。
【０３８２】
該流体吸収物品の荷重下リウェットおよびリウェット値を測定した。結果を表１２および１３にまとめる。
【０３８３】
【表１３】
2018135532.tif 000025
【０３８４】
【表１４】
2018135532.tif 000026
【０３８５】
この例は、球状の表面後架橋されたポリマー粒子を含む流体吸収物品が、球状の表面後架橋されたポリマー粒子の装填を２０％まで減少してもなお、不規則な形状の表面後架橋されたポリマー粒子を含有する流体吸収物品と比較してより良いリウェット性能を示すことを実証する。
【符号の説明】
【０３８６】
参照番号は以下の意味を有する：
１．  乾燥ガス導入管
２．  乾燥ガス量測定
３．  ガス分配器
４．  液滴化器ユニット
５．  並流型噴霧乾燥機、円筒状の部分
６．  コーン
７．  Ｔ出口測定
８．  塔オフガス管
９．  バグハウスフィルター
１０．  通風装置
１１．  急冷ノズル
１２．  凝縮器塔、向流冷却
１３．  熱交換器
１４．  ポンプ
１５．  ポンプ
１６．  水出口
１７．  通風装置
１８．  オフガス出口
１９．  窒素入口
２０．  熱交換器
２１．  通風装置
２２．  熱交換器
２３．  ノズルを介した蒸気注入
２４．  水負荷測定
２５．  調節された内部の流動床ガス
２６．  内部の流動床の生成物温度測定
２７．  内部の流動床
２８．  回転バルブ
２９．  ふるい
３０．  最終生成物
３１．  固定ミキサー
３２．  固定ミキサー
３３．  開始剤供給
３４．  開始剤供給
３５．  モノマー供給
３６．  再処理のための微細粒子断片の出口
３７．  外部の流動床
３８．  通風装置
３９．  外部の流動床のオフガスの出口（バグハウスフィルターへ）
４０．  回転バルブ
４１．  ろ過された空気の入口
４２．  通風装置
４３．  熱交換器
４４．  ノズルを介した蒸気注入
４５．  水負荷測定
４６．  調節された外部の流動床ガス
４７．  Ｔ出口測定（塔周囲のまわりでの３つの測定の平均温度）
４８．  液滴化器ユニット
４９．  開始剤供給物と予め混合されたモノマー
５０．  噴霧乾燥機塔壁
５１．  液滴化器ユニットの外側の管
５２．  液滴化器ユニットの内側の管
５３．  液滴化器のカセット
５４．  テフロンブロック
５５．  バルブ
５６．  開始剤供給物と予め混合されたモノマーの導入管の接続部
５７．  液滴プレート
５８．  カウンタプレート
５９．  温度制御水のための流路
６０．  モノマー溶液のための排除容積（ｄｅａｄ  ｖｏｌｕｍｅ）自由流路
６１．  液滴化器のカセットのステンレス鋼ブロック
６２．  ４つの区域を有する内部の流動床の底部
６３．  前記区域のスプリット状開口部
６４．  レーキ型撹拌機
６５．  レーキ型撹拌機の突起部
６６．  ミキサー
６７．  随意の被覆物の供給
６８．  後架橋剤の供給
６９．  熱乾燥機（表面後架橋）
７０．  冷却機
７１．  随意の被覆物／水の供給
７２．  コーター
７３．  被覆物／水の供給
７４．  ベースポリマーの供給
７５．  排出領域
７６．  堰の開口部
７７．  堰のプレート
７８．  堰の高さ１００％
７９．  堰の高さ５０％
８０．  シャフト
８１．  排出コーン
８２．  傾斜角α
８３．  温度センサ（Ｔ1〜Ｔ6）
８４．  パドル（シャフトのオフセット９０°）
【図１】
2018135532.tif 000027
【図２】
2018135532.tif 000028
【図３】
2018135532.tif 000029
【図４】
2018135532.tif 000030
【図５】
2018135532.tif 000031
【図６】
2018135532.tif 000032
【図７】
2018135532.tif 000033
【図８】
2018135532.tif 000034
【図９】
2018135532.tif 000035
【図１０】
2018135532.tif 000036
【図１１】
2018135532.tif 000037
【図１２】
2018135532.tif 000038
【図１３】
2018135532.tif 000039
【図１４】
2018135532.tif 000040
【図１５】
2018135532.tif 000041
【図１６】
2018135532.tif 000042
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
遠心保持容量３５〜７５ｇ／ｇ、高荷重下吸収２０〜５０ｇ／ｇ、抽出可能成分の水準１０質量％未満、および多孔率２０〜４０％を有する、表面後架橋された吸水性ポリマー粒子。
【請求項２】
前記ポリマー粒子が、４０〜５５ｇ／ｇの遠心保持容量を有する、請求項１に記載のポリマー粒子。
【請求項３】
前記ポリマー粒子が、２５〜３５ｇ／ｇの高荷重下吸収を有する、請求項１または２に記載のポリマー粒子。
【請求項４】
前記ポリマー粒子が、２５〜３０％の多孔率を有する、請求項１から３までのいずれか１項に記載のポリマー粒子。
【請求項５】
前記ポリマー粒子が、０．８０〜０．９５の平均球形度を有する、請求項１から４までのいずれか１項に記載のポリマー粒子。
【請求項６】
前記ポリマー粒子が、０．６〜１ｇ／ｃｍ3のかさ密度を有する、請求項１から５までのいずれか１項に記載のポリマー粒子。
【請求項７】
前記ポリマー粒子が、２００〜５５０μｍの平均粒径を有する、請求項１から６までのいずれか１項に記載のポリマー粒子。
【請求項８】
以下：
（Ａ）  上方の液体浸透層、
（Ｂ）  下方の液体不浸透層、および
（Ｃ）  ５〜９０質量％の繊維状材料、および１０〜９５質量％の請求項１から７までのいずれか１項に記載の吸水性ポリマー粒子を含む、層（Ａ）と層（Ｂ）との間の流体吸収コア、
（Ｄ）  ８０〜１００質量％の繊維状材料および０〜２０質量％の請求項１から７までのいずれか１項に記載の吸水性ポリマー粒子を含む、（Ａ）と（Ｃ）との間の随意の捕捉・分配層、
（Ｅ）  （Ｃ）の直上および／または直下に配置された随意の薄葉紙層、および
（Ｆ）  他の随意の構成要素
を含む流体吸収物品。
【請求項９】
請求項１から７までのいずれか１項に記載の吸水性ポリマー粒子、および１５質量％未満の繊維状材料および／または接着剤を吸収コア内に含む、流体吸収物品。
【外国語明細書】
2018135532.tif 000043
2018135532.tif 000044
2018135532.tif 000045
2018135532.tif 000046
2018135532.tif 000047
2018135532.tif 000048
2018135532.tif 000049
2018135532.tif 000050
2018135532.tif 000051
2018135532.tif 000052
2018135532.tif 000053
2018135532.tif 000054
2018135532.tif 000055
2018135532.tif 000056
2018135532.tif 000057
2018135532.tif 000058
2018135532.tif 000059
2018135532.tif 000060
2018135532.tif 000061
2018135532.tif 000062
2018135532.tif 000063
2018135532.tif 000064
2018135532.tif 000065
2018135532.tif 000066
2018135532.tif 000067
2018135532.tif 000068
2018135532.tif 000069
2018135532.tif 000070
2018135532.tif 000071
2018135532.tif 000072
2018135532.tif 000073
2018135532.tif 000074
2018135532.tif 000075
2018135532.tif 000076
2018135532.tif 000077
2018135532.tif 000078
2018135532.tif 000079
2018135532.tif 000080
2018135532.tif 000081
2018135532.tif 000082
2018135532.tif 000083
2018135532.tif 000084
2018135532.tif 000085
2018135532.tif 000086
2018135532.tif 000087
2018135532.tif 000088
2018135532.tif 000089
2018135532.tif 000090
2018135532.tif 000091
2018135532.tif 000092
2018135532.tif 000093
2018135532.tif 000094
2018135532.tif 000095
2018135532.tif 000096
2018135532.tif 000097
2018135532.tif 000098
2018135532.tif 000099
2018135532.tif 000100
2018135532.tif 000101
2018135532.tif 000102
2018135532.tif 000103
2018135532.tif 000104
2018135532.tif 000105
2018135532.tif 000106
2018135532.tif 000107
2018135532.tif 000108
2018135532.tif 000109
2018135532.tif 000110
2018135532.tif 000111
2018135532.tif 000112
2018135532.tif 000113
2018135532.tif 000114
2018135532.tif 000115
2018135532.tif 000116
2018135532.tif 000117
2018135532.tif 000118
2018135532.tif 000119
2018135532.tif 000120
2018135532.tif 000121
2018135532.tif 000122
2018135532.tif 000123
2018135532.tif 000124
2018135532.tif 000125
2018135532.tif 000126
2018135532.tif 000127
2018135532.tif 000128
2018135532.tif 000129
2018135532.tif 000130
2018135532.tif 000131
2018135532.tif 000132
2018135532.tif 000133
2018135532.tif 000134
2018135532.tif 000135
2018135532.tif 000136